(57)【要約】【課題】  中間転写体を用いるフルカラー画像形成装置において、多色のカラートナーからなる画像であっても、転写効率に優れ、転写チリや文字部の中抜けなどの転写不良の発生しない中間転写体、画像形成装置、及びカラートナーキッドを提供すること。【解決手段】  静電潜像体担持体上に形成された静電潜像を少なくとも結着樹脂と着色剤を含有してなる複数のフルカラートナーで順次現像して形成されたトナー画像を一旦中間転写した後に記録媒体上に再転写させて該記録媒体上にトナー画像を形成する際に用いられる中間転写体であって、前記複数のフルカラー画像形成用トナーのうちの一つがイエロートナーであり、該イエロートナーのトナー粒子の表面着色剤存在量比（以下、表面着色剤存在量比という）（Ｙ）が１．４〜２．０であり、且つ、その他のカラー色のトナー粒子の表面着色剤存在量比が前記（Ｙ）より小さく、且つ、イエロートナーの中間転写が、その他のカラー色の画像形成用トナーの転写より前になされることを特徴とする中間転写体。【選択図】        図１
2006208479.tif 000002
【特許請求の範囲】
【請求項１】
静電潜像体担持体上に形成された静電潜像を少なくとも結着樹脂と着色剤を含有してなる複数のフルカラートナーで順次現像して形成されたトナー画像を一旦中間転写した後に記録媒体上に再転写させて該記録媒体上にトナー画像を形成する際に用いられる中間転写体であって、前記複数のフルカラー画像形成用トナーのうちの一つがイエロートナーであり、該イエロートナーのトナー粒子の表面着色剤存在量比（以下、表面着色剤存在量比という）（Ｙ）が１．４〜２．０であり、且つ、その他のカラー色のトナー粒子の表面着色剤存在量比が前記（Ｙ）より小さく、且つ、イエロートナーの中間転写が、その他のカラー色の画像形成用トナーの転写より前になされることを特徴とする中間転写体。
【請求項２】
少なくとも結着樹脂と着色剤を含有してなるフルカラー画像形成用トナーで静電潜像を現像して形成されたトナー画像を順次中間転写する中間転写体、該中間転写体上の画像用トナーを記録媒体上に再転写してトナー画像を形成する再転写手段を有するフルカラー画像形成装置であって、前記フルカラー画像形成用トナーの一つがイエロートナーであり、該イエロートナーのトナー粒子の表面着色剤存在量比（Ｙ）が１．４〜２．０であり、且つ、その他のカラー色のトナー粒子の表面着色剤存在量比がＹより小さく、且つ、イエロートナーの中間転写体への転写が、その他のカラー色の画像形成用トナーの転写より前になされることを特徴とするフルカラー画像形成装置。
【請求項３】
前記中間転写体から記録媒体上に転写された多色からなり層状のトナーのうち、前記イエロートナー層がその他のカラー色の画像形成用トナー層より上部にあることを特徴とする請求項２に記載のフルカラー画像形成装置。
【請求項４】
前記イエロートナー以外のその他のカラー色の画像形成用トナーが、少なくともマゼンタトナーとシアントナーを含み、前記マゼンタトナーの表面着色剤存在量比（Ｍ）が１．３〜１．７であり、前記シアントナーの表面着色剤存在量比（Ｃ）が１．０〜１．７であり、且つ、Ｍ＜Ｙ、又はＣ＜Ｙであることを特徴とする請求項２又は３に記載のフルカラー画像形成装置。
【請求項５】
カラートナーの中間転写体への転写が、イエロートナー、シアントナー、マゼンタトナーの順になされ、且つ、Ｍ＜Ｃ＜Ｙであることを特徴とする請求項４に記載のフルカラー画像形成装置。
【請求項６】
前記イエロートナーの着色剤が、アゾ系顔料、または、キナクリドン系顔料であることを特徴とする請求項２乃至５のいずれかに記載のフルカラー画像形成装置。
【請求項７】
前記トナーが、有機溶媒中に少なくとも、活性水素基を有する化合物と、活性水素基と反応可能な部位を有する重合体、着色剤を溶解または分散させ、前記溶液または分散液を水系媒体中で分散させ、前記活性水素基を有する化合物と、前記活性水素基と反応可能な部位を有する重合体を反応させた後、もしくは反応させながら、前記有機溶媒を除去し、洗浄、乾燥して得られたトナーであることを特徴とする請求項２乃至６のいずれかに記載のフルカラー画像形成装置。
【請求項８】
前記トナーのトナー粒子の体積平均粒径（Ｄｖ）が３．０〜７．０μｍであり、且つ、体積平均粒径（Ｄｖ）と数平均粒径（Ｄｎ）との比（Ｄｖ／Ｄｎ）の値が１．２５以下であることを特徴とする請求項２乃至７のいずれかに記載のフルカラー画像形成装置。
【請求項９】
前記トナーのトナー粒子の平均円形度が０．９４〜０．９９であることを特徴とする請求項２乃至８のいずれかに記載のフルカラー画像形成装置。
【請求項１０】
未定着トナー画像が形成された前記記録媒体を、発熱体を具備する加熱体と、前記加熱体と接触するフィルムと、該フィルムを介して前記加熱体と圧接する加圧部材とを有する定着手段の、前記フィルムと前記加圧部材の間を通過させて前記未定着画像を加熱定着することを特徴とする請求項２乃至９のいずれかに記載のフルカラー画像形成装置。
【請求項１１】
未定着トナー画像が形成された前記記録媒体を、磁性金属から構成されて電磁誘導により加熱される加熱ローラと、前記加熱ローラと平行に配置された定着ローラと、前記加熱ローラと前記定着ローラとの間に張り渡され、前記加熱ローラにより加熱されるとともにこれらのローラによって回転される無端帯状のトナー加熱媒体と、前記トナー加熱媒体を介して前記定着ローラに圧接されるとともに、前記トナー加熱媒体の回転方法に対して順方向に回転して定着ニップ部を形成する加圧ローラとを有する定着手段の、前記トナー加熱媒体と前記加圧ローラの間を通過させて、前記未定着画像を加熱定着することを特徴とする請求項２乃至１０のいずれかに記載のフルカラー画像形成装置。
【請求項１２】
静電潜像体担持体上に形成された静電潜像を少なくとも結着樹脂と着色剤を含有してなる複数のフルカラートナーで順次現像して形成されたトナー画像を一旦中間体に中間転写された後に記録媒体上に再転写される際に用いられ、少なくともイエロー、マゼンタ、シアントナーからなるフルカラートナーキッドであって、前記複数のフルカラー画像形成用トナーのうちの一つがイエロートナーであり、該イエロートナーのトナー粒子の表面着色剤存在量比（以下、表面着色剤存在量比という）（Ｙ）が１．４〜２．０であり、前記トナー画像は、イエロートナーの前記中間転写体への中間転写が、その他のカラー色の画像形成用トナーの中間転写より前になされて形成されるものであることを特徴とするフルカラートナーキッド。
【発明の詳細な説明】
【技術分野】
【０００１】
本発明は、電子写真、静電記録、静電印刷等における静電荷像を現像するための現像剤として使用されるトナーおよびその製造方法、該トナーを用いる画像形成方法に関する。更に、直接または間接電子写真現像方式を用いた複写機、レーザープリンタ、普通紙ファックス等の電子写真現像装置に使用される電子写真用トナー、および画像形成方法に関する。更に、直接または間接電子写真多色画像現像方式を用いたフルカラー複写機、フルカラーレーザープリンタ、フルカラー普通紙ファックス等の電子写真現像装置に使用される電子写真用トナー、および画像形成装置および画像形成方法に関する。
【背景技術】
【０００２】
従来から、電子写真装置、静電記録装置等において、電気的または磁気的に形成された潜像は、トナーによって顕像化されている。例えば、電子写真法では、感光体上に静電荷像（潜像）を形成し、次いで、該潜像をトナーにより現像して、トナー画像を形成している。トナー画像は、通常、紙等の転写材上に転写され、次いで、加熱等の方法により紙等の転写材上に定着される。また、感光体は再び潜像を形成するためにクリーニング部材によりクリーニングされる。静電荷像の現像に使用されるトナーは、一般に、トナーバインンダー中に、着色剤、帯電制御剤、その他の添加剤を含有させた着色粒子であり、その種類には、大別して粉砕トナーとケミカルトナーがある。
【０００３】
近年では、高品位、高画質の画像を得るために、ケミカルトナーの需要が高まっている。ケミカルトナーの製法は、粒子の形状を球形等に均一にすることが可能であり、小粒径、且つ、シャープな粒度分布を持たせることができる。特に、粒子形状を球形とすることで、転写効率の向上を図り、トナーの消費量を減少させて画像の抜けの無い高品位の画像を得たり、ランニングコストを低減させることができる。転写効率が非常に良いならば、感光体や転写媒体から未転写トナーを取り除くためのクリーニングユニットが必要なくなり、機器の小型化、低コスト化が図れ、廃棄トナーも無くなるというメリットも同時に有しているからである。
【０００４】
現在では、様々なケミカルトナー製造法が考案され、例えば、懸濁重合法、乳化重合凝集法によるトナー製造法が検討されている。また、特許文献１にはポリマー溶解懸濁法と呼ばれる体積収縮を伴う工法が記載されている。この方法はトナー材料を低沸点有機溶媒などの揮発性溶剤に分散、溶解させ、これを分散剤の存在する水系媒体中で乳化、液滴化した後に揮発性溶剤を除去するものである。この方法は懸濁重合法、乳化重合凝集法と異なり、用いることのできる樹脂に汎用性が広く、特に透明性や定着後の画像部の平滑性が要求されるフルカラープロセスに有用なポリエステル樹脂を用いることができる点で優れている。しかし、得られるトナーは球形度の高すぎるものが多く、転写性は良いものの、ブレードによるクリーニング性能が著しく悪いものであった。クリーニング性が不良となると、感光体上に転写残トナーが残り、それが蓄積されると画像の地汚れを発生させ、また、感光体を接触帯電させる帯電ローラ等を汚染して、本来の帯電能力が発揮されなくなる。また、表面に露出した流動化剤はすぐに使用中の接触する部材とのストレスによってすぐにトナー表面に埋め込まれてしまい、流動性が損なわれトナー補給性、現像性、帯電性の劣化が発生する。
【０００５】
また、特許文献２，３では、球形に近い形状のトナーの個数比率と不定形トナーの個数比率を規定することで、クリーニング性、現像性、画像不良を改善することが記載され、特許文献４では、黒色トナーの形状を他の３色よりも不定形にし、他の３色のトナーを球形にすることで、転写性と画質を両立させることが記載されている。しかしながら、小粒径トナーや不定形トナーは感光体との付着力が非常に強く、転写効率が著しく悪化するので、近年の小粒径トナーでは十分な効果が得られない。また、特に小粒径トナーはクリーニングブレードをすり抜けやすく、十分なクリーニング性が得られない問題もあった。
【０００６】
一方、転写性、現像性、クリーニング性の向上を図るため、平均粒径が２０〜４０μｍの中粒径無機微粒子を外添剤に併用することが特許文献５に記載されている。また、現像機内のストレスによる外添剤のトナー粒子中への埋没を抑制するために、大粒径の無機微粒子を用いることが特許文献６〜８に記載されている。これらは、初期的には良好なクリーニング性、転写性、現像性が得られるが、無機微粒子のトナー粒子への付着力が粒子ごとに不均一であり、経時において無機微粒子がトナー粒子から遊離して、現像機内や感光体回りを汚染したり、十分な転写性、クリーニング性が得られなくなったりする。
【０００７】
また一方では、トナーの小径化が進むにつれて転写性、定着性が低下し、貧弱な画像となってしまう問題がある。特に、定着においては、ハーフトーン部の定着性が悪くなる。これは、ハーフトーン部は、トナーの付着量が小さいため、転写材上の凹部に転写されたトナーは、定着ローラから与えられる熱量が極端に少なく、オフセット現像を発生しやすくなるという欠点があるためである。
【０００８】
特に、中間転写体を用いる画像形成方式では、トナーの転写性が低い場合に、トナー像の一部が転写されず、中抜けや転写チリなどが発生する。更には、カラー画像の場合は、中間転写体上に１色から３色のトナー層が、積層して付着することになるため、転写不良による画像品質の低下は大きい。特許文献９では中間転写ベルトを内面周側から感光体ドラムに向けて押圧する押圧ローラを設け、感光体ドラムと中間転写ベルトの密着性を向上させ、接触ニップ部でトナーの凝集力を高めることで、転写チリ等の転写不良を防止することが記載されている。また、特許文献１０では、感光体と中間転写ベルトの接触ニップ部の押圧力や、感光体と中間転写ベルトの線速比、中間転写ベルトの表面抵抗等を規定し、更にはトナーの粒径、凝集度、嵩密度を規定することが記載されている。
トナーの転写効率は、感光体と中間転写体間のニップ部に印加される転写バイアスに比例して上昇するが、ある電界に達した時点で放電が発生するため（パッシェン放電）、逆に転写効率は低下する。感光体から中間転写体に最初に転写される、１色目のトナー層が中間転写体上に形成されると、そのトナー層厚によって、感光体と中間転写体間の空隙距離が変化し、また、電荷を持ったトナー層による電界によって、２色目以降のトナー層を転写するための転写バイアスを大きくする必要があり、これは転写チリの原因となる。また、１色目のトナー層厚は画像パターンによって凹凸を持つものであるので、その不均一な層厚が原因で、転写電界の乱れが発生し、２色目以降に転写されるトナー層程、転写チリが発生しやすくなる。
【０００９】
【特許文献１】特開平７−１５２２０２号公報
【特許文献２】特開平６−１４８９２６号公報
【特許文献３】特開平６−１４８９４１号公報
【特許文献４】特許第０３２４３５９７号公報
【特許文献５】特開平３−１００６６１号公報
【特許文献６】特第０３３２８０１３号公報
【特許文献７】特開平９−３１９１３４号公報
【特許文献８】特許第０３０５６１２２号公報
【特許文献９】特開２０００−２２１８８号公報
【特許文献１０】特開２００１−２０９２５５号公報
【発明の開示】
【発明が解決しようとする課題】
【００１０】
本発明の目的は、中間転写体を用いるフルカラー画像形成装置において、多色のカラートナーからなる画像であっても、転写効率に優れ、転写チリや文字部の中抜けなどの転写不良の発生しない中間転写体、画像形成装置、及びカラートナーキッドを提供することにある。
【課題を解決するための手段】
【００１１】
本発明者等は上記の問題点について検討を重ねた結果、カラートナー、特にイエロートナーの表面の顔料等の着色剤の存在量比（以下、表面着色剤存在量比という）を規定し、イエロートナーがその他のカラー色のトナーよりも前に、中間転写体上に転写される画像形成装置を用いることで、上記の問題点を解決することができることを見出した。
【００１２】
トナー粒子表面および表面近傍に存在する着色剤量は、トナーの表面における電気抵抗を決定づける重要な因子である。そのため、トナーの前記表面着色剤存在比を最適にすることで、色再現性や画像濃度、または帯電特性に殆ど影響を与えることなく、トナー表面における電気抵抗を最適化することができる。中間転写体上に転写される１色目のカラートナーは、表面電気抵抗を最も低く調整されたトナーであることが重要であり、特にイエロートナーが最適であることが見い出された。前記した中間転写体上に形成された１色目のトナー層から形成される電界は、２色目以降のトナー層を転写するための転写電界に与える影響が非常に少なく、また、１色目のトナー層に較べて、２色目以降のトナー層の表面電気抵抗を大きく設定することで、トナー粒子同士のクーロン反発力を最小にとどめることが可能であることが判った。
以上より、中間転写体上には、転写効率に優れた、転写チリ等の転写不良のない画像が形成される。また、本発明においては、中間転写体上に形成された多色多層のトナー層が、記録媒体へ一括転写される際、中間転写体に最も隣接するトナー層は、静電付着力が小さいので、転写バイアス印加時にトナー層が記録媒体上に効率良く転写される。
【００１３】
更に、最終的に記録媒体上に形成された多色からなるトナー層において、上層のトナー層より、下層のトナー層の表面の顔料等の着色剤の存在比が小さいと、色再現性や発色性が優れていることを同時に見出すことができた。一般的に、トナー表面に存在する着色剤例えば顔料は低温定着を阻害するため、表面着色剤存在量が少ない程、定着性は有利に働くものと思われる。多色のカラートナーが積層した未定着画像が定着部において加熱定着される際、下層に存在するトナー程、熱が伝導しにくく、定着性が悪化するが、下層のトナーの表面着色料存在量を少なくすることで、少ない熱量でトナー同士を溶融させ、その結果、色再現性や発色性を高めたものと考えられる。
【００１４】
即ち、本発明の課題は以下の技術的手段、手法により解決される。
（１）「静電潜像体担持体上に形成された静電潜像を少なくとも結着樹脂と着色剤を含有してなる複数のフルカラートナーで順次現像して形成されたトナー画像を一旦中間転写した後に記録媒体上に再転写させて該記録媒体上にトナー画像を形成する際に用いられる中間転写体であって、前記複数のフルカラー画像形成用トナーのうちの一つがイエロートナーであり、該イエロートナーのトナー粒子の表面着色剤存在量比（以下、表面着色剤存在量比という）（Ｙ）が１．４〜２．０であり、且つ、その他のカラー色のトナー粒子の表面着色剤存在量比が前記（Ｙ）より小さく、且つ、イエロートナーの中間転写が、その他のカラー色の画像形成用トナーの転写より前になされることを特徴とする中間転写体」、（２）「少なくとも結着樹脂と着色剤を含有してなるフルカラー画像形成用トナーで静電潜像を現像して形成されたトナー画像を順次中間転写する中間転写体、該中間転写体上の画像用トナーを記録媒体上に再転写してトナー画像を形成する再転写手段を有するフルカラー画像形成装置であって、前記フルカラー画像形成用トナーの一つがイエロートナーであり、該イエロートナーのトナー粒子の表面着色剤存在量比（Ｙ）が１．４〜２．０であり、且つ、その他のカラー色のトナー粒子の表面着色剤存在量比がＹより小さく、且つ、イエロートナーの中間転写体への転写が、その他のカラー色の画像形成用トナーの転写より前になされることを特徴とするフルカラー画像形成装置」、
（３）「前記中間転写体から記録媒体上に転写された多色からなり層状のトナーのうち、前記イエロートナー層がその他のカラー色の画像形成用トナー層より上部にあることを特徴とする前記第（２）項に記載のフルカラー画像形成装置」、
（４）「前記イエロートナー以外のその他のカラー色の画像形成用トナーが、少なくともマゼンタトナーとシアントナーを含み、前記マゼンタトナーの表面着色剤存在量比（Ｍ）が１．３〜１．７であり、前記シアントナーの表面着色剤存在量比（Ｃ）が１．０〜１．７であり、且つ、Ｍ＜Ｙ、又はＣ＜Ｙであることを特徴とする前記第（２）項又は（３）項に記載のフルカラー画像形成装置」、
（５）「カラートナーの中間転写体への転写が、イエロートナー、シアントナー、マゼンタトナーの順になされ、且つ、Ｍ＜Ｃ＜Ｙであることを特徴とする前記第（４）項に記載のフルカラー画像形成装置」、
（６）「前記イエロートナーの着色剤が、アゾ系顔料、または、キナクリドン系顔料であることを特徴とする前記第（２）項乃至（５）項のいずれかに記載のフルカラー画像形成装置」、
（７）「前記トナーが、有機溶媒中に少なくとも、活性水素基を有する化合物と、活性水素基と反応可能な部位を有する重合体、着色剤を溶解または分散させ、前記溶液または分散液を水系媒体中で分散させ、前記活性水素基を有する化合物と、前記活性水素基と反応可能な部位を有する重合体を反応させた後、もしくは反応させながら、前記有機溶媒を除去し、洗浄、乾燥して得られたトナーであることを特徴とする前記第（２）項乃至（６）項のいずれかに記載のフルカラー画像形成装置」、
（８）「前記トナーのトナー粒子の体積平均粒径（Ｄｖ）が３．０〜７．０μｍであり、且つ、体積平均粒径（Ｄｖ）と数平均粒径（Ｄｎ）との比（Ｄｖ／Ｄｎ）の値が１．２５以下であることを特徴とする前記第（２）項乃至（７）項のいずれかに記載のフルカラー画像形成装置」、
（９）「前記トナーのトナー粒子の平均円形度が０．９４〜０．９９であることを特徴とする前記第（２）項乃至（８）項のいずれかに記載のフルカラー画像形成装置」、
（１０）「未定着トナー画像が形成された前記記録媒体を、発熱体を具備する加熱体と、前記加熱体と接触するフィルムと、該フィルムを介して前記加熱体と圧接する加圧部材とを有する定着手段の、前記フィルムと前記加圧部材の間を通過させて前記未定着画像を加熱定着することを特徴とする前記第（２）項乃至（９）項のいずれかに記載のフルカラー画像形成装置」、
（１１）「未定着トナー画像が形成された前記記録媒体を、磁性金属から構成されて電磁誘導により加熱される加熱ローラと、前記加熱ローラと平行に配置された定着ローラと、前記加熱ローラと前記定着ローラとの間に張り渡され、前記加熱ローラにより加熱されるとともにこれらのローラによって回転される無端帯状のトナー加熱媒体と、前記トナー加熱媒体を介して前記定着ローラに圧接されるとともに、前記トナー加熱媒体の回転方法に対して順方向に回転して定着ニップ部を形成する加圧ローラとを有する定着手段の、前記トナー加熱媒体と前記加圧ローラの間を通過させて、前記未定着画像を加熱定着することを特徴とする前記第（２）項乃至（１０）項のいずれかに記載のフルカラー画像形成装置」、
（１２）「静電潜像体担持体上に形成された静電潜像を少なくとも結着樹脂と着色剤を含有してなる複数のフルカラートナーで順次現像して形成されたトナー画像を一旦中間体に中間転写された後に記録媒体上に再転写される際に用いられ、少なくともイエロー、マゼンタ、シアントナーからなるフルカラートナーキッドであって、前記複数のフルカラー画像形成用トナーのうちの一つがイエロートナーであり、該イエロートナーのトナー粒子の表面着色剤存在量比（以下、表面着色剤存在量比という）（Ｙ）が１．４〜２．０であり、前記トナー画像は、イエロートナーの前記中間転写体への中間転写が、その他のカラー色の画像形成用トナーの中間転写より前になされて形成されるものであることを特徴とするフルカラートナーキッド」。
【発明の効果】
【００１５】
本発明によれば、中間転写体及びこれを用いるフルカラー画像形成装置において、多色のカラートナーからなる画像であっても、転写効率に優れ、転写チリや文字部の中抜けなどの転写不良の発生しない中間転写体、フルカラー画像形成装置、及びフルカラートナーキッドが提供され、また、発色性に優れた高品位のフルカラー画像が得られるフルカラー画像形成装置が提供されるという極めて優れた効果が発揮される。
【発明を実施するための最良の形態】
【００１６】
次に、本発明の実施の形態について説明する。
ここで、本発明に用いられるトナー、現像剤の製法や材料、および電子写真プロセスに関するシステム全般に関しては条件を満たせば、公知のものが使用可能である。
【００１７】
＜表面着色剤存在比＞
本発明におけるトナーの表面着色剤存在比（以下、単に「表面着色剤存在比」という）とは、トナー粒子に含有される総着色剤量（対トナー重量部）に対する、トナー粒子の表面近傍に存在する着色剤量（対トナー表面近傍重量部であって、以下、単に「表面着色剤存在比」という）で表わし、但し、顔料がトナー粒子に均一分散されている状態を表面着色剤存在比１とする。表面着色剤存在比が１より小さい程内部に偏在し、１より大きい程表面偏在度が高いと言える。ここで、本発明におけるトナーの表面近傍とは、トナーのトナー粒子の最表面からトナー粒子の内部におよそ１．０μｍの領域を指している。
【００１８】
トナー中に含有される着色剤量たとえば顔料量は、トナー製造時において、顔料等の着色剤が十分に結着樹脂中に分散され、且つ、トナー粒子にロス無く十分に含有されることができるものであれば、処方量から求めることは容易である。また、着色剤量（以下、顔料量と略記することがある）が未知のトナーであっても、様々な手法により顔料量を求めることができ、その手法は特に限定されるものではないが、例えば、ＴＨＦ（テトラヒドロフラン）やクロロホルムのような適当な溶媒で着色剤例えば顔料（以下、顔料と略記することがある）を抽出し、抽出量から求めることができる。更に、銅フタロシアニン中の銅元素の様に、使用される顔料構造中に特異的な元素があるのであれば、ＩＣＰ−ＭＳ（高周波誘導結合プラズマ質量分析）による絶対定量値や、検量線を利用して蛍光Ｘ線分析により容易に求めること可能である。本発明の実施例における総着色剤量（顔料量）は、処方量が既知であったため、これより計算して求められた。
【００１９】
トナーの粒子表面近傍に存在する着色剤量は、ＦＴＩＲ（フーリエ変換赤外分光分析）−ＡＴＲ法（全反射法）によって容易に測定することが可能である。詳細な手順例を以下に記述する。
あらかじめ、量の分かっている顔料等の着色剤や結着樹脂等のトナーの原料を、瑪瑙乳鉢等により十分に均一微分散させ、成型器を用いてペレット試料を作成する。ペレット試料の表面に対して上記の測定を行ない、Ｘ軸が波数（ｃｍ−１）、Ｙ軸が吸光度からなるＩＲスペクトルを得る。得られたスペクトルにおいて、結着樹脂の構造に由来し、且つ、試料中のその他の原料の構造に由来するピークと重なることが無い特徴的なピークのピーク強度をＰｒとする。同様にして、顔料等の着色剤の構造に由来し、且つ、試料中のその他の原料の構造に由来するピークと重なることが無い特徴的なピークのピーク強度をＰｐとする。ピークの吸光度をピーク強度としても問題ないが、測定するピークの前後にあるピーク間の谷間を接線で結び、前記接線をベースラインとし、ピークトップ（Ａ）と、Ａを通るＸ軸の垂線と前記ベースラインの交点（Ｂ）間の距離（ＡＢ）をピーク強度とするのが好ましい。また、条件を満たしていれば、どのピークのピーク強度を用いても構わず、特に限定されるものではない。本発明においては、結着樹脂の構造に含まれる芳香環の面外骨格振動に由来する、８２８ｃｍ−１付近に見られるピークのピーク強度をＰｒとし、顔料の構造に含まれる芳香環のＣ−Ｈ面外変角振動に由来する、７５５ｃｍ−１付近に見られるピークのピーク強度をＰｐとした。なお、ＡＴＲ法による分析深度は、波長依存性があり、本発明においては顔料等の着色剤由来ピークの波長が７５５ｃｍ−１であるので、約１．０μｍである。これより、表面近傍の顔料等の着色剤由来のピーク強度比（Ｐ）は、Ｐ＝Ｐｐ／Ｐｒより求めることができる。以上の手法により、ピーク強度比（Ｐ）と表面近傍の着色剤量（顔料量）の検量線を作成した。
次いで、成型器によってペレット試料にされたトナーの表面のＩＲスペクトルを測定し、上記の手法と同様にして表面近傍の着色剤（顔料）由来のピーク強度比（Ｐ）を求め、検量線法によって、表面着色剤存在比を求めることができる。本発明では、成型器を用いて、トナー３ｇに６ｔの加重を１分間掛けてペレット試料を作成し、その表面をＦＴＩＲ顕微ＡＴＲ装置Ｓｐｅｃｔｒｕｍ  Ｏｎｅ（Ｐｅｒｋｉｎ  Ｅｌｍｅｒ社製）を用いて測定を行なった。
【００２０】
本発明において、イエロートナーの表面着色剤存在比（Ｙ）は、１．４〜２．０である必要があり、好ましくは１．５〜１．８であり、より好ましくは１．６〜１．８である。この値より小さいと、本発明にとって適正な量の着色剤（例えば顔料）が表面近傍に無いため、トナー表面の電気抵抗が上がり、発明の効果を得ることができない。また、この値より大きいと、トナー表面の電気抵抗が極度に下がり、十分な帯電特性が得ることができないばかりか、表面の着色剤（例えば顔料）が定着性を阻害し、コールドオフセットや耐スミア性が悪化したり、十分な色再現性や発色性を得ることができない。
【００２１】
イエロートナー以外のカラートナーは、条件を満たしていれば、どのようなものでも使用できるが、マゼンタトナーとシアントナーを用いることが、一般的であり、且つ、フルカラー画像の色再現性の面から好ましい。マゼンタトナーの表面着色剤存在比（Ｍ）は、１．３〜１．７が最適な範囲であり、好ましくは１．３〜１．５である。また、シアントナーの表面着色剤存在比（Ｃ）は、１．０〜１．７が最適な範囲であり、好ましくは１．３〜１．５である。これらの値より小さいと、イエロートナーと同様にトナー粒子表面の電気抵抗や電荷保持性が上昇し、中間転写体上のトナー層による電界の影響を大きく受けたり、トナー粒子同士のクーロン反発を受けやすくなり、転写チリの原因となる。また、これらの値より大きいと、イエロートナー同様に、帯電特性、定着性、色再現性、発色性の悪化を招く。また、Ｍ＜Ｙ、若しくはＣ＜Ｙの関係を満たすことが、最も転写性に優れており、転写チリや文字部の中抜けを飛躍的に改善できる。更には、カラートナーの中間転写体への転写が、イエロートナー、シアントナー、マゼンタトナーの順になされ、且つ、Ｍ＜Ｃ＜Ｙの条件を満たす時、より優れた転写性を得ることができるので好ましい。
【００２２】
＜体積平均粒径・数平均粒径＞
本発明のトナーは、トナー粒子の体積平均粒径（Ｄｖ）が３．０〜７．０μｍであることが好ましく、更に３．５〜６．０μｍであることがより好ましい。また、その数平均粒径（Ｄｎ）との比（Ｄｖ／Ｄｎ）の値が、１．２５以下であることが好ましく、更に好ましくは１．１０〜１．２０、特に好ましくは１．１０〜１．１５の範囲内であることが好ましい。ここで、体積平均粒径は、Ｄｖ＝〔（Σ（ｎＤ３）／Σｎ）１／３（式中、ｎは粒子個数、Ｄは粒子径である）と定義される。本発明のトナーの体積平均粒径（Ｄｖ）および前記比（Ｄｖ／Ｄｎ）の値を上記の範囲とすることにより、細線再現性、粒状性に優れた高画質な画像を得ることができる。一般的には、トナーの粒子径は小さい程、高解像で高画質の画像を得るために有利であるといわれているが、この範囲より小さいと、転写性およびクリーニング性が悪化する。逆に、トナーの粒子径がこの値より大きい場合には、高解像で高画質の画像を得ることが難しくなると共に、現像剤中のトナーの収支が行なわれた場合にトナーの粒子径の変動が大きくなる場合が多い。また、体積平均粒子径／個数平均粒子径（Ｄｖ／Ｄｎ）が大きすぎる場合も同様であることが明らかとなった。更に、（Ｄｖ／Ｄｎ）が小さすぎると、トナーの挙動の安定化および帯電量の均一化の点からみて好ましい面もあるが、トナーの帯電が不十分になる場合が見られ、また、クリーニング性を悪化させる場合があることが明らかとなった。
なお、上記体積平均粒径（Ｄｖ）および体積平均粒径（Ｄｖ）と数平均粒径（Ｄｎ）との比（Ｄｖ／Ｄｎ）の測定は、ＣＯＵＬＴＥＲ  ＴＡ−II（ＣＯＵＬＴＥＲ  ＥＬＥＣＴＲＯＮＩＣＳ，ＩＮＣ製）等により自動的に測定される。またアパーチャー径は１００μｍである。
【００２３】
＜円形度および円形度分布＞
本発明におけるトナーは、特定の形状と形状の分布を有することが好ましく、トナー粒子の平均円形度が０．９４０〜０．９９０であるものが好ましく、平均円形度が０．９６０〜０．９８５で円形度が０．９４未満の粒子が１５％以下であるものがより好ましい。前記平均円形度の範囲内の実質上球形のトナーは、転写効率に優れ、適正な濃度の再現性のある高精細な画像を形成するのに有効である。また、細線画像における転写抜けの少ない良好な画像が得られる。これは、トナー表面が十分に滑らかなため、像支持体との接点が減少し、転写材へのトナーの虫食い転写不良が減少するためと考えられる。この範囲より小さく、球状からあまりに離れた不定形の形状のトナーでは、転写性が悪化する傾向となり、逆に、この範囲より大きく、球体に近いものである場合には、転写性に優れるものの、ブレードクリーニング等を採用しているシステムにおいて、感光体上および転写ベルト等のクリーニング不良が発生し、画像上の汚れを引き起こす。例えば、画像面積率の低い現像乃至転写では転写残トナーが少なく、クリーニング不良が特に問題となることはないが、カラー写真画像等画像面積率の高いものの場合、更には、給紙不良等で未転写の画像形成したトナーが感光体上に転写残トナーとして発生することがあり、これが蓄積すると画像の地汚れを発生してしまう。また、感光体を接触帯電させる帯電ローラ等をも汚染してしまい、本来の帯電能力が発揮されなくなってしまうという問題がある。
【００２４】
平均円形度の測定はフロー式粒子像分析装置ＦＰＩＡ−２１００  （（株）ＳＹＳＭＥＸ製）を用いて測定することができる。測定は、１級塩化ナトリウムを用いて１％ＮａＣｌ水溶液に調整した後０．４５μｍのフィルターを通した液５０〜１００ｍｌに分散剤として界面活性剤、好ましくはアルキルベンゼンスルフォン酸塩を０．１〜５ｍｌ加え、試料を１〜１０ｍｇ加える。これを、超音波分散機で１分間の分散処理を行ない、粒子濃度を５０００〜１５０００個／μｌに調整した分散液を用いて測定を行なった。ＣＣＤカメラで撮像した２次元の画像面積と、同一の面積を有する円の直径を円相当径として、円相当径で０．６μｍ以上をＣＣＤの画素の精度から有効とし平均円形度の算出に用いた。平均円形度は、各粒子の円形度の算出を行ない、この各粒子の円形度を足し合わせ、全粒子数で割り算することによって得ることができる。各粒子の平均円形度は、粒子像と同じ投影面積をもつ円の周囲長を粒子投影像の周囲長で割ることにより算出することができる。
【００２５】
＜静電荷像現像用トナー＞
本発明に用いられるトナーの製法や材料は、条件を満たしていれば、公知のものが使用可能であり、特に限定されるものではない。しかしながら、低温定着性の点から、用いる結着樹脂は、ポリエステル系樹脂が好ましい。本発明においては、トナーが、少なくとも有機溶媒中に、活性水素基を有する化合物と、活性水素基と反応可能な部位を有する重合体、離型剤、着色剤を溶解または分散させ、該溶液または分散液を水系媒体中で分散させ、該活性水素基を有する化合物と、活性水素基と反応可能な部位を有する重合体とを反応させた後、もしくは反応させながら、該有機溶媒等を除去し、洗浄、乾燥したことを特徴とする静電荷像現像用トナーを使用した。上記の重合トナーの製法は、樹脂の選択性が高く、低温定着性の高いポリエステル樹脂を用いることができる。また、造粒性に優れ、粒径、粒度分布、形状の制御が容易である。更には、顔料の分散工程において、分散条件によって容易に表面着色剤存在比率を制御することが可能であるため、上記の製法で製造されるトナーであることが好ましい。
【００２６】
以下に、上記製法と用いられる材料について説明する。
［有機溶媒相］
〜有機溶媒〜
本発明で有機溶媒相の形成に用いられる有機溶媒は、少なくとも後記官能基含有ポリエステル樹脂を溶解することができるものであれば、特に限定することなく使用することができる。中でも、後述する水系媒体相中への有機溶媒相の分散工程の後、該有機溶媒は留去される必要があることから、該留去工程を容易なものとするため、沸点が１５０℃未満の揮発性の有機溶媒を用いることが好ましい。
本発明で用いられる有機溶媒の具体例としては、例えば、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、酢酸メチル、酢酸エチル等の非親水性のよう有機溶媒の他、メチルエチルケトン、アセトン、テトラヒドロフラン等の水混和性有機溶媒が挙げられ、これらは１種単独でも２種以上組合せても使用することができる。これらの中でも、特に、非ハロゲン系溶媒であり、安全性の面から、酢酸メチル、酢酸エチルが好ましい。トナー組成物１００部に対する溶剤の使用量は、通常４０〜３００部、好ましくは６０〜１４０部、更に好ましくは８０〜１２０部である。
【００２７】
〜着色剤〜
本発明で用いる着色剤としては、公知の染料および顔料が使用でき、例えばイエロー系着色剤としてのナフトールイエローＳ、ハンザイエロー（１０Ｇ、５Ｇ、Ｇ）、カドミュウムイエロー、黄色酸化鉄、黄土、黄鉛、チタン黄、ポリアゾイエロー、オイルイエロー、ハンザイエロー（ＧＲ、Ａ、ＲＮ、Ｒ）、ピグメントイエローＬ、ベンジジンイエロー（Ｇ、ＧＲ）、パーマネントイエロー（ＮＣＧ）、バルカンファストイエロー（５Ｇ、Ｒ）、タートラジンレーキ、キノリンイエローレーキ、アンスラザンイエローＢＧＬ、イソインドリノンイエロー等を使用することができる他、カーボンブラック、ニグロシン染料、鉄黒、ベンガラ、鉛丹、鉛朱、カドミュウムレッド、カドミュウムマーキュリレッド、アンチモン朱、パーマネントレッド４Ｒ、パラレッド、ファイセーレッド、パラクロルオルトニトロアニリンレッド、リソールファストスカーレットＧ、ブリリアントファストスカーレット、ブリリアントカーンミンＢＳ、パーマネントレッド（Ｆ２Ｒ、Ｆ４Ｒ、ＦＲＬ、ＦＲＬＬ、Ｆ４ＲＨ）、ファストスカーレットＶＤ、ベルカンファストルビンＢ、ブリリアントスカーレットＧ、リソールルビンＧＸ、パーマネントレッドＦ５Ｒ、ブリリアントカーミン６Ｂ、ポグメントスカーレット３Ｂ、ボルドー５Ｂ、トルイジンマルーン、パーマネントボルドーＦ２Ｋ、ヘリオボルドーＢＬ、ボルドー１０Ｂ、ボンマルーンライト、ボンマルーンメジアム、エオシンレーキ、ローダミンレーキＢ、ローダミンレーキＹ、アリザリンレーキ、チオインジゴレッドＢ、チオインジゴマルーン、オイルレッド、キナクリドンレッド、ピラゾロンレッド、ポリアゾレッド、クロームバーミリオン、ベンジジンオレンジ、ペリノンオレンジ、オイルオレンジ、コバルトブルー、セルリアンブルー、アルカリブルーレーキ、ピーコックブルーレーキ、ビクトリアブルーレーキ、無金属フタロシアニンブルー、フタロシアニンブルー、ファストスカイブルー、インダンスレンブルー（ＲＳ、ＢＣ）、インジゴ、群青、紺青、アントラキノンブルー、ファストバイオレットＢ、メチルバイオレットレーキ、コバルト紫、マンガン紫、ジオキサンバイオレット、アントラキノンバイオレット、クロムグリーン、ジンクグリーン、酸化クロム、ピリジアン、エメラルドグリーン、ピグメントグリーンＢ、ナフトールグリーンＢ、グリーンゴールド、アシッドグリーンレーキ、マラカイトグリーンレーキ、フタロシアニングリーン、アントラキノングリーン、酸化チタン、亜鉛華、リトボンおよびそれらの混合物が使用できる。
以上の中でも、イエロー着色剤に関しては、アゾ系顔料、若しくはキナクリドン系顔料を用いることが、トナー表面の電気抵抗を適正に保つのに最も優れているので好ましい。
【００２８】
着色剤の使用量は、本発明のトナー中の含有量として、通常、１〜１５重量％、好ましくは３〜１０重量％となる量である。
【００２９】
本発明で用いる着色剤は樹脂と複合化されたマスターバッチとして用いることもできる。
マスターバッチの製造またはマスターバッチとともに混練されるバインダー樹脂（結着樹脂）としては、例えば、上記ウレア変性ポリエステル樹脂、非反応性ポリエステル樹脂の他に、ポリスチレン、ポリｐ−クロロスチレン、ポリビニルトルエン等のスチレンおよびその置換体の重合体；スチレン−ｐ−クロロスチレン共重合体、スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−メタクリル酸メチル共重合体、スチレン−メタクリル酸エチル共重合体、スチレン−メタクリル酸ブチル共重合体、スチレン−α−クロルメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体等のスチレン系共重合体；ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族または脂環族炭化水素樹脂、芳香族系石油樹脂、塩素化パラフィン、パラフィンワックス等が挙げられ、これらは１種単独でも２種以上組み合わせても使用することができる。
【００３０】
本マスターバッチはマスターバッチ用の樹脂と着色剤とを高剪断力をかけて混合・混練して得ることができる。この際、着色剤と樹脂の相互作用を高めるために、有機溶剤を用いることができる。また、いわゆるフラッシング法と呼ばれる着色剤の水を含んだ水性ペーストを樹脂と有機溶剤とともに混合混練し、着色剤を樹脂側に移行させ、水分と有機溶剤成分を除去する方法も着色剤のウエットケーキをそのまま用いることができるため乾燥する必要がなく、好ましく用いられる。
混合混練するには３本ロールミル等の高剪断分散装置が好ましく用いられる。
また、着色剤またはマスターバッチは、上記有機溶媒相中に溶解または分散させることができるが、これに限定されるものではない。
【００３１】
〜官能基含有ポリエステル系樹脂〜
本発明においては活性水素基と反応可能な部位を有する重合体として、官能基含有ポリエステル系樹脂を好ましく用いることができる。本発明で用いる官能基含有ポリエステル系樹脂は、上記有機溶媒に溶解し、後述するように、水系媒体中において、後記活性水素含有化合物と伸長反応および／または架橋反応して、より高分子量のトナーバインダーを形成する成分である。
【００３２】
前記官能基含有ポリエステル系樹脂としては、例えば、インシアネート基等の活性水素と反応する官能基を有するポリエステルプレポリマー等が挙げられる。
本発明で好ましく使用されるポリエステルプレポリマーは、このイソシアネート基を有するポリエステルプレポリマー（Ａ）である。このポリエステルプレポリマー（Ａ）は、ポリオール（ＰＯ）とポリカルボン酸（ＰＣ）の重縮合物で、かつ活性水素基を有するポリエステルに、ポリイソシアネート（ＰＩＣ）を反応させることによって製造される。上記ポリエステルの有する活性水素基としては、水酸基（アルコール性水酸基およびフェノール性水酸基）、アミノ基、カルボキシル基、メルカプト基等が挙げられ、これらのうち好ましいものはアルコール性水酸基である。ポリオールとしては、ジオール（ＤＩＯ）および３価以上のポリオール（ＴＯ）が挙げられ、ＤＩＯ単独、またはＤＩＯと少量のＴＯとの混合物が好ましい。ジオールとしては、アルキレングリコール（エチレングリコール、１，２−プロピレングリコール、１，３−プロピレングリコール、１，４−ブタンジオール、ネオペンチルグリコール、１，５−ペンタンジオール、１，６−ヘキサンジオール等）；アルキレンエーテルグリコール（ジエチレングリコール、トリエチレングリコール、ジプロピレングリコール、ポリエチレングリコール、ポリプロピレングリコール、ポリテトラメチレンエーテルグリコール等）；脂環式ジオール（１，４−シクロヘキサンジメタノール、水素添加ビスフェノールＡ等）；ビスフェノール類（ビスフェノールＡ、ビスフェノールＦ、ビスフェノールＳ等）；前記脂環式ジオールのアルキレンオキサイド（エチレンオキサイド、プロピレンオキサイド、ブチレンオキサイド等）付加物；前記ビスフェノール類のアルキレンオキサイド（エチレンオキサイド、プロピレンオキサイド、ブチレンオキサイド等）付加物等が挙げられる。
これらの中でも、炭素原子数２〜１２のアルキレングリコールおよびビスフェノール類のアルキレンオキサイド付加物が好ましい。特に好ましくは、ビスフェノール類のアルキレンオキサイド付加物、およびこれと炭素原子数２〜１２のアルキレングリコールとの組み合わせである。３価以上のポリオールとしては、３〜８価またはそれ以上の多価脂肪族アルコール（グリセリン、トリメチロールエタン、トリメチロールプロパン、ペンタエリスリトール、ソルビトール等）；３価以上のフェノール類（トリスフェノールＰＡ、フェノールノボラック、クレゾールノボラック等）；前記３価以上のポリフェノール類のアルキレンオキサイド付加物等が挙げられる。ポリカルボン酸（ＰＣ）としては、ジカルボン酸（ＤＩＣ）および３価以上のポリカルボン酸（ＴＣ）が挙げられ、ＤＩＣ単独、およびＤＩＣと少量のＴＣとの組み合わせが好ましい。ジカルボン酸としては、アルキレンジカルボン酸（コハク酸、アジピン酸、セバシン酸等）；アルケニレンジカルボン酸（マレイン酸、フマール酸等）；芳香族ジカルボン酸（フタル酸、イソフタル酸、テレフタル酸、ナフタレンジカルボン酸等）等が挙げられる。これらのうち好ましいものは、炭素原子数４〜２０のアルケニレンジカルボン酸および炭素原子数８〜２０の芳香族ジカルボン酸である。３価以上のポリカルボン酸としては、炭素原子数９〜２０の芳香族ポリカルボン酸（トリメリット酸、ピロメリット酸等）等が挙げられる。なお、ポリカルボン酸としては、上述のものの酸無水物または低級アルキルエステル（メチルエステル、エチルエステル、イソプロピルエステル等）としてポリオールと縮合反応させてもよい。
【００３３】
アルコール性水酸基を末端に有するポリエステルを重縮合反応により調製するため、ポリオール成分とポリカルボン酸成分と使用比率は、水酸基［ＯＨ］とカルボキシル基［ＣＯＯＨ］の当量比［ＯＨ］／［ＣＯＯＨ］として、通常、２／１〜１／１、好ましくは１．５／１〜１／１、更に好ましくは１．３／１〜１．０２／１である。
【００３４】
上記ポリエステルのアルコール性水酸基と反応させて、ポリエステルプレポリマー（Ａ）を調製するために用いられるポリイソシアネート（ＰＩＣ）としては、脂肪族ポリイソシアネート（テトラメチレンジイソシアネート、ヘキサメチレンジイソシアネート、２，６−ジイソシアナトメチルカプロエート等）；脂環式ポリイソシアネート（イソホロンジイソシアネート、シクロヘキシルメタンジイソシアネート等）；芳香族ジイソシアネート（トリレンジイソシアネート、ジフェニルメタンジイソシアネート等）；芳香脂肪族ジイソシアネート（α，α，α’，α’−テトラメチルキシリレンジイソシアネート等）；イソシアヌレート類；前記ポリイソシアネートをフェノール誘導体、オキシム、カプロラクタム等でブロックしたもの；およびこれら２種以上の組み合わせが挙げられる。
【００３５】
ポリイソシアネートの使用比率は、イソシアネート基［ＮＣＯ］と、水酸基を有するポリエステルの水酸基［ＯＨ］の当量比［ＮＣＯ］／［ＯＨ］として、通常、５／１〜１／１、好ましくは４／１〜１．２／１、更に好ましくは２．５／１〜１．５／１である。前記当量比が高すぎると得られるトナーの低温定着性が悪化する場合があり、逆に低すぎると、アミン類との反応生成物中の尿素結合含量が低くなり、得られるトナーの耐ホットオフセット性が悪化する場合があるので好ましくない。
【００３６】
イソシアネート基を有するポリエステルプレポリマー（Ａ）中の１分子当たりに含有するイソシアネート基は、通常、１個以上、好ましくは、平均１．５〜３個、更に好ましくは、平均１．８〜２．５個である。１分子当たり１個未満では、ウレア変性ポリエステルの分子量が低くなり、耐ホットオフセット性が悪化する。
【００３７】
本発明において、このポリエステルプレポリマー（Ａ）は、上記のとおり、有機溶媒相中に溶解して用いられるが、その使用量・配合量は、トナー母体中の含有量として、１０〜５５重量％、好ましくは１０〜４０重量％、更に好ましくは１５〜３０重量％である。
【００３８】
〜非反応性低分子量ポリエステルの併用〜
本発明においては、トナーバインダー成分として、上記官能基含有ポリエステル系樹脂と後記活性水素化合物との伸長反応および／または架橋反応生成物のみではなく、非反応性のポリエステル（ＰＥ）を有機溶媒相中に溶解して併用することができる。このＰＥを併用することで、本発明のトナーの低温定着性およびフルカラー装置に用いた場合の光沢性が向上し、前記伸長反応および／または架橋反応生成物を単独で使用する場合よりも好ましい。ＰＥとしては、上記のポリイソシアネート（ＰＩＣ）との反応に供されるポリエステルと同様のポリオールとポリカルボン酸との重縮合物等が挙げられ、好ましいものについても上記と同様である。
【００３９】
また、ＰＥは変性されていないポリエステルだけでなく、ウレア結合以外の化学結合で変性されているものでもよく、例えばウレタン結合で変性されていてもよい。トナーに形成された場合に、前記伸長反応および／または架橋反応生成物とＰＥは、少なくとも一部が相溶していることが低温定着性および耐ホットオフセット性の面で好ましい。従って、上記ポリエステルプレポリマー（Ａ）とＰＥは類似の組成が好ましい。
【００４０】
本発明においては、ＰＥを有機溶媒相中に含有させる場合、その配合量は、ポリエステルプレポリマー（Ａ）とＰＥの重量比として、１０／９０〜５５／４５、好ましくは１０／９０〜４０／６０、更に好ましくは１５／８５〜３０／７０である。ポリエステルプレポリマー（Ａ）の重量比が低すぎると、耐ホットオフセット性が悪化するとともに、耐熱保存性と低温定着性を両立させることが困難となる。
【００４１】
ＰＥのＧＰＣ（ゲルパーミエーションクロマトグラフィー）によって測定される重量平均分子量のピーク分子量は、本発明においては、５０００〜２５０００、好ましくは８０００〜２００００、更に好ましくは１３０００〜１８０００である。前記分子量が低すぎると耐熱保存性が悪化し、逆に高すぎると低温定着性が悪化する。
【００４２】
本発明においては、ＰＥの酸価は、１５〜４５ｍｇＫＯＨ／ｇ、好ましくは２０〜３５ｍｇＫＯＨ／ｇである。このように、中〜高酸価なＰＥ樹脂とすることで、耐ホットオフセット性を損なわずに、低温定着性を向上させることができる。酸価がこの範囲より低いと、低温定着性の向上はあまり見込めないし、逆に高すぎると、活性水素とプレポリマーの反応を阻害しやすくなり、造粒性が低下したり、負帯電性が強すぎてしまう傾向があり、好ましくない。
【００４３】
また、ＰＥの水酸基価は５以上であることが好ましく、更に好ましくは１０〜１２０、特に好ましくは２０〜８０である。前記水酸基価が低すぎると耐熱保存性と低温定着性を両立させることが困難となる。
なお、有機溶媒相には、上記以外のトナーバインダー成分、例えば、スチレン樹脂、アクリル樹脂、エポキシ樹脂、スチレン−アクリル酸エステル共重合等の従来から公知のトナーバインダー成分が更に配合されていても差し支えない。
【００４４】
［活性水素を有する化合物］
後述するように、上記のイソシアネート基を有するポリエステルプレポリマー（Ａ）は、活性水素を有する化合物（活性水素含有化合物）と伸長反応および／または架橋反応させることにより、より高分子量のものとされる。
【００４５】
本発明で用いる活性水素化合物としては、アミン類（Ｂ）を用いることが好ましく、上記ポリエステルプレポリマー（Ａ）のイソシアネート基との反応により、ウレア変性ポリエステル系樹脂（ＵＭＰＥ）を得ることができる。このものは、トナーバインダーとしてすぐれた性能を有する。
【００４６】
前記アミン類（Ｂ）としては、ジアミン（Ｂ１）、３価以上のポリアミン（Ｂ２）、アミノアルコール（Ｂ３）、アミノメルカプタン（Ｂ４）、アミノ酸（Ｂ５）、および（Ｂ１）〜（Ｂ５）のアミノ基をブロックしたもの（Ｂ６）等が挙げられる。ジアミン（Ｂ１）としては、芳香族ジアミン（フェニレンジアミン、ジエチルトルエンジアミン、４，４’−ジアミノジフェニルメタン等）；脂環式ジアミン（４，４’−ジアミノ−３，３’−ジメチルジシクロヘキシルメタン、ジアミノシクロヘキサン、イソホロンジアミン等）；および脂肪族ジアミン（エチレンジアミン、テトラメチレンジアミン、ヘキサメチレンジアミン等）等が挙げられる。３価以上のポリアミン（Ｂ２）としては、ジエチレントリアミン、トリエチレンテトラミン等が挙げられる。アミノアルコール（Ｂ３）としては、エタノールアミン、ヒドロキシエチルアニリン等が挙げられる。アミノメルカプタン（Ｂ４）としては、アミノエチルメルカプタン、アミノプロピルメルカプタン等が挙げられる。アミノ酸（Ｂ５）としては、アミノプロピオン酸、アミノカプロン酸等が挙げられる。（Ｂ１）〜（Ｂ５）のアミノ基をブロックしたもの（Ｂ６）としては、前記（Ｂ１）〜（Ｂ５）のアミン類とケトン類（アセトン、メチルエチルケトン、メチルイソブチルケトン等）から得られるケチミン化合物、オキサゾリジン化合物等が挙げられる。これらアミン類（Ｂ）のうち好ましいものは、（Ｂ１）、および（Ｂ１）と少量の（Ｂ２）の組み合わせである。
【００４７】
更に、必要により、伸長停止剤を用いてウレア変性ポリエステル等の変性ポリエステルの分子量を調整することができる。伸長停止剤としては、モノアミン（ジエチルアミン、ジブチルアミン、ブチルアミン、ラウリルアミン等）、およびそれらをブロックしたもの（ケチミン化合物）等が挙げられる。
【００４８】
このアミン類（Ｂ）の使用比率は、イソシアネート基を有するプレポリマー（Ａ）中のイソシアネート基［ＮＣＯ］と、アミン類（Ｂ）中のアミノ基［ＮＨｘ］（ｘは１または２）の当量比［ＮＣＯ］／［ＮＨｘ］として、通常、１／２〜２／１、好ましくは１．５／１〜１／１．５、更に好ましくは１．２／１〜１／１．２である。前記当量比が高すぎたり、低すぎたりするとウレア変性ポリエステルの分子量が低くなり、得られるトナーの耐ホットオフセット性が悪化する。
【００４９】
本発明においては、ウレア結合で変性されたポリエステル中に、ウレア結合（−ＮＨ（ＣＯ）ＮＨ−）と共にウレタン結合（−Ｏ（ＣＯ）ＮＨ−）を含有していてもよい。ウレア結合含有量とウレタン結合含有量のモル比は、通常、１００／０〜１０／９０であり、好ましくは８０／２０〜２０／８０、更に好ましくは、６０／４０〜３０／７０である。ウレア結合のモル比が１０％未満では、耐ホットオフセット性が悪化する。
【００５０】
〜トナーバインダー（結着樹脂）の性状等〜
本発明では、上記のとおり、ポリエステルプレポリマー（Ａ）とアミン類（Ｂ）との反応によって得られるウレア変性ポリエステル系樹脂をトナーバインダー成分として用いることを特徴としており、また、非反応性ポリエステル等の他の成分（後記着色剤マスターバッチの調製の際に用いる樹脂を含む）も併用される。
【００５１】
本発明において、トナーバインダーのガラス転移点（Ｔｇ）は、５０〜７０℃、好ましくは５５〜６５℃である。Ｔｇが低すぎると、トナーの耐熱保存性が悪化し、逆に高すぎると低温定着性が不十分となる。本発明の乾式トナーにおいては、ウレア変性ポリエステル系樹脂等の使用により、公知のポリエステル系トナーと比較して、ガラス転移点が低くても耐熱保存性が良好な傾向を示す。また、トナーバインダーの貯蔵弾性率としては、測定周波数２０Ｈｚにおいて１０００Ｐａとなる温度（ＴＧ’）が、通常、１００℃以上、好ましくは１１０〜２００℃である。該ＴＧ’が低すぎると耐ホットオフセット性が悪化する。トナーバインダーの粘性としては、測定周波数２０Ｈｚにおいて１００Ｐａ・ｓとなる温度（Ｔη）が、通常、１８０℃以下、好ましくは９０〜１６０℃である。前記Ｔηが高すぎると低温定着性が悪化する。すなわち、低温定着性と耐ホットオフセット性の両立の観点から、ＴＧ’はＴηより高いことが好ましい。言い換えるとＴＧ’とＴηの差（ＴＧ’−Ｔη）は０℃以上が好ましい。更に好ましくは１０℃以上であり、特に好ましくは２０℃以上である。差の上限は特に限定されない。また、耐熱保存性と低温定着性の両立の観点から、ＴηとＴｇの差は０〜１００℃が好ましい。更に好ましくは１０〜９０℃であり、特に好ましくは２０〜８０℃である。
【００５２】
［水系媒体相］
〜水系媒体〜
本発明においては、水系媒体相として、樹脂微粒子を分散させたものを好ましく用いることができる。本発明において、水系媒体相中に後記樹脂微粒子を分散させて後記樹脂微粒子を分散させて水系媒体相を形成する水系媒体としては、水単独でもよいが、水と混和可能な溶剤を併用することもできる。混和可能な溶剤としては、アルコール（メタノール、イソプロパノール、エチレングリコール等）、ジメチルホルムアミド、テトラヒドロフラン、セルソルブ類（メチルセルソルブ等）、低級ケトン類（アセトン、メチルエチルケトン等）等が挙げられる。これらは１種単独でも２種以上組み合わせても使用することができる。
【００５３】
更に、上記有機溶媒相に含まれる樹脂成分が水系媒体中に分散された際の粘度を低くするために、上記ポリエステルプレポリマー（Ａ）が可溶である溶剤を併用することもできる。該溶剤を用いた方がトナー粒子の粒度分布がシャープになる点で好ましい。該溶剤は沸点が１００℃未満の揮発性であると、その留去が容易となる点から好ましい。該溶剤としては、例えば、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトン等が挙げられ、これらは１種単独でも２種以上組み合わせても使用することができる。特に、トルエン、キシレン等の芳香族系溶媒；塩化メチレン、１，２−ジクロロエタン、クロロホルム、四塩化炭素等のハロゲン化炭化水素；および酢酸メチル、酢酸エチルが好ましい。プレポリマー（Ａ）１００部に対する溶剤の使用量は、通常、０〜３００部、好ましくは０〜１００部、更に好ましくは２５〜７０部である。該溶剤を使用した場合は、ウレア変性ポリエステルの形成後に、他の有機溶媒と同様に常圧または減圧下にて加温して留去する。
【００５４】
〜樹脂微粒子〜
本発明において、水系媒体中に分散されて用いられる樹脂微粒子の平均粒径は、５〜２００ｎｍ、好ましくは２０〜３００ｎｍのものである。そして、該樹脂微粒子は、水系媒体相に上記有機媒体が分散されて形成される液滴状の分散粒子の表面乃至表層部に結合し、形成されるトナー粒子を被覆する外添剤的に機能する成分である。
【００５５】
この樹脂微粒子としては、そのガラス転移点（Ｔｇ）が４０〜９０℃であることが好ましく、更に５０〜７０℃の範囲内であることが好ましい。前記Ｔｇが低すぎると、トナー保存性が悪化してしまい、保管時および現像機内でブロッキングを発生してしまう。逆に高すぎると、樹脂微粒子（Ｂ）が定着紙との接着性を阻害してしまい、定着下限温度が上がってしまい、十分な定着温度幅を確保できないため、低温定着システムの複写機では定着できない、または定着画像を擦ると剥がれてしまうといった不具合が発生する。
【００５６】
また、その重量平均分子量は２０万以下であることが好ましく、更に５万以下であることが好ましい。その下限値は、通常、４０００である。前記重量平均分子量が高すぎると、樹脂微粒子が定着紙との接着性を阻害してしまい、定着下限温度が上がってしまう。
【００５７】
この樹脂微粒子は、水系媒体中で分散体を形成しうる樹脂であれば公知の樹脂が使用でき、熱可塑性樹脂でも熱硬化性樹脂でもよいが、例えば、ビニル系樹脂、ポリウレタン樹脂、エポキシ樹脂、ポリエステル樹脂、ポリアミド樹脂、ポリイミド樹脂、ケイ素系樹脂、フェノール樹脂、メラミン樹脂、ユリア樹脂、アニリン樹脂、アイオノマー樹脂、ポリカーボネート樹脂等が挙げられる。これらは１種単独でも２種以上組み合わせても使用することができる。中でも好ましいのは、微細球状樹脂粒子の水性分散体が得られやすい点から、ビニル系樹脂、ポリウレタン樹脂、エポキシ樹脂、ポリエステル樹脂またはそれらの組み合わせである。ビニル系樹脂としては、ビニル系モノマーを単独重合また共重合したポリマーで、例えば、スチレン−（メタ）アクリル酸エステル共重合体、スチレン−ブタジエン共重合体、（メタ）アクリル酸−アクリル酸エステル共重合体、スチレン−アクリロニトリル共重合体、スチレン−無水マレイン酸共重合体、スチレン−（メタ）アクリル酸共重合体等が挙げられる。
この樹脂微粒子の水系媒体中における分散・配合量は、有機溶媒相に対して０．５〜１０ｗｔ％とするのが好ましく、この範囲でないと乳化不良の原因となり、造粒できない。また、より好ましくは１〜３ｗｔ％である。
【００５８】
上記でも少し述べたが、該樹脂微粒子は、トナー形状（円形度、粒度分布等）を制御する（揃える）ことを目的として使用され、主として形成されるトナー母体粒子の表面上に偏在する。トナー粒子に対する樹脂微粒子による表面被覆率が１〜９０％の範囲であることが好ましく、より好ましくは５〜８０％の範囲である。前記表面被覆率が高すぎると、トナー粒子表面は樹脂微粒子により、ほぼ完全に被覆されている状態となり、トナー粒子内部の離型剤のトナー粒子表面へのブリードアウトが阻害され、離型性効果が発揮されなくなることから、定着ローラへのオフセットが発生してしまうという問題がある。また、逆に前記表面被覆率が低すぎると、トナー粒子間の付着力が働きやすくなり、トナーが凝集しやすくなる。そのため、トナーの流動性が悪化するので、好ましくない。
【００５９】
［他の配合成分］
〜離型剤〜
本発明のトナーにおいては、結着樹脂、着色剤とともに離型剤（ワックス）を含有させることもできる。ワックスとしては公知のものが使用でき、例えばポリオレフィンワッックス（ポリエチレンワックス、ポリプロピレンワックス等）；長鎖炭化水素（パラフィンワッックス、サゾールワックス等）；カルボニル基含有ワックス等が挙げられる。これらのうち好ましいものは、カルボニル基含有ワックスである。カルボニル基含有ワックスとしては、多価アルコールカルボン酸エステル（カルナバワックス、モンタンワックス、トリメチロールプロパントリベヘネート、ペンタエリスリトールテトラベヘネート、ペンタエリスリトールジアセテートジベヘネート、グリセリントリベヘネート、１，１８−オクタデカンジオールジステアレート等）；多価カルボンエステル（トリメリット酸トリステアリル、ジステアリルマレエート等）；多価アミンカルボン酸アミド（エチレンジアミンジベヘニルアミド等）；多価カルボン酸アミド（トリメリット酸トリステアリルアミド等）；およびジアルキルケトン（ジステアリルケトン等）等が挙げられる。これらカルボニル基含有ワックスのうち好ましいものは、ペンタエリスリトールテトラベヘネート等の多価アルコールカルボン酸エステルである。本発明で用いるワックスの融点は、通常、４０〜１６０℃であり、好ましくは５０〜１００℃、更に好ましくは５０〜７０℃である。前記融点が低すぎるワックスは、耐熱保存性に悪影響を与え、逆に前記融点が高すぎるワックスは、低温での定着時にコールドオフセットを起こしやすい。また、ワックスの溶融粘度は、融点より２０℃高い温度での測定値として、５〜１０００ｍＰａ・ｓが好ましく、更に好ましくは１０〜１００ｍＰａ・ｓである。前記溶融粘度が高すぎるワックスは、耐ホットオフセット性、低温定着性への向上効果に乏しい。
【００６０】
ワックスの使用量は、本発明のトナー母体中の含有量として、通常、０〜４０重量％であり、好ましくは３〜３０重量％となる量である。
また、ワックスは、上記有機溶媒相中に溶解または分散させることができるが、これに限定されるものではない。
【００６１】
〜帯電制御剤〜
本発明のトナーは、必要に応じて帯電制御剤を含有してもよい。帯電制御剤としては公知のものが使用でき、例えば、ニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、燐の単体または化合物、タングステンの単体または化合物、フッ素系活性剤、サリチル酸金属塩および、サリチル酸誘導体の金属塩等である。具体的にはニグロシン系染料のボントロン０３、第四級アンモニウム塩のボントロンＰ−５１、含金属アゾ染料のボントロンＳ−３４、オキシナフトエ酸系金属錯体のＥ−８２、サリチル酸系金属錯体のＥ−８４、フェノール系縮合物のＥ−８９（以上、オリエント化学工業社製）、第四級アンモニウム塩モリブデン錯体のＴＰ−３０２、ＴＰ−４１５（以上、保土谷化学工業社製）、第四級アンモニウム塩のコピーチャージＰＳＹ  ＶＰ２０３８、トリフェニルメタン誘導体のコピーブルーＰＲ、第四級アンモニウム塩のコピーチャージＮＥＧ  ＶＰ２０３６、コピーチャージＮＸ  ＶＰ４３４（以上、ヘキスト社製）、ＬＲＡ−９０１、ホウ素錯体であるＬＲ−１４７（日本カーリット社製）、銅フタロシアニン、ペリレン、キナクリドン、アゾ系顔料、その他スルホン酸基、カルボキシル基、四級アンモニウム塩等の官能基を有する高分子系の化合物が挙げられる。
【００６２】
本発明において荷電制御剤の使用量は、バインダー樹脂の種類、必要に応じて使用される添加剤の有無、分散方法を含めたトナー製造方法によって決定されるもので、一義的に限定されるものではないが、好ましくはバインダー樹脂１００重量部に対して、０．１〜１０重量部の範囲で用いられる。好ましくは、０．２〜５重量部の範囲がよい。１０重量部を越える場合にはトナーの帯電性が大きすぎ、主帯電制御剤の効果を減退させ、現像ローラとの静電的吸引力が増大し、現像剤の流動性低下や、画像濃度の低下を招くばかりでなく、トナー表面近傍に存在する顔料による本発明の効果が得られにくくなる。これらの帯電制御剤はマスターバッチ、樹脂とともに溶融混練した後溶解分散させることもできるし、もちろん有機溶剤に直接溶解または分散する際に加えてもよいが、トナー母体粒子調製後にその表面に固定化させることが好ましい。
【００６３】
［トナー粒子の調製］
本発明におけるトナー粒子は、下記の方法によって調製することができる。
〜有機溶媒相の分散・反応〜
上記のとおり、トナー粒子は、上記ポリエステルプレポリマー（Ａ）を含む有機溶媒相をアミン類（Ｂ）とともに、上記水系媒体相中に分散させて、水系媒体相中で伸長反応および／または架橋反応させ、ウレア変性ポリエステルを形成する工程を経て形成する。
【００６４】
ポリエステルプレポリマー（Ａ）と、上記非反応性ポリエステルとともに、着色剤もしくは着色剤マスターバッチ、離型剤および荷電制御剤は、予め有機溶媒相中に溶解または分散させておくことが、表面顔料存在比を制御する上で最も好ましいが、着色剤もしくは着色剤マスターバッチ、離型剤および荷電制御剤は、水系媒体中に有機溶媒相中を分散させる際に混合してもよい。また、本発明においては、着色剤もしくは着色剤マスターバッチおよび荷電制御剤は、トナー粒子を形成せしめた後に添加・配合してもよい。例えば、荷電制御剤はトナー粒子を形成せしめた後に打ち込むことが好ましく、また、着色剤を含まないトナー粒子を形成させた後、公知の染着の方法で着色剤を添加することもできる。
【００６５】
表面着色剤存在比は、上述した着色剤と結着樹脂である非反応性ポリエステルの混合・分散工程で容易に制御することが可能である。本発明においては、着色剤が十分に微分散した着色剤マスターバッチと非反応性ポリエステルを、酢酸エチルのような水非混和性溶媒とＭＥＫ（メチルエチルケトン）のような水混和性溶媒の混合溶媒（例えば酢酸エチル：ＭＥＫ＝４：１）と共に分散される。分散方法としては、特に限定されるものではないが、例えば、低速せん断方式、高速せん断方式、摩擦方式、高圧ジェット方式、超音波等の公知の方法が適用できる。分散が均一、且つ、微分散する程、表面着色剤存在比は低下する傾向にある。分散がよくなされていない場合は、着色剤が結着樹脂中を比較的自由に移動することができ、乳化工程の段階で油水分配により水相側に移動することで、顔料等の着色剤の表面偏在が発生するものと考えられる。逆に、十分な分散がなされた場合は、着色剤によるフィラー効果が働き、結着樹脂の構造粘性が増加し、乳化時に水相側に移動しにくくなるためと考えられる。また、共に混合される溶媒の選択も重要であり、これは乳化時に結着樹脂中を水相側へ移動する溶媒の速度や量によって、着色剤例えば顔料の移動性が大きく影響を受けるためである。
【００６６】
有機溶媒相中のポリエステルプレポリマー（Ａ）と（特に、ブロックされたケチミン等の）アミン類（Ｂ）との混合は、水系媒体中への分散前に行なってもよい。アミン類（Ｂ）として、ブロックされたケチミン等を用いた場合、水系媒体中においてブロックが外れて、ポリエステルプレポリマー（Ａ）との伸長および／または架橋反応を行うことが可能となる。また、有機溶媒相を水系媒体中へ分散した後にアミン類（Ｂ）を加えてもよい。アミン類（Ｂ）を有機溶媒相の分散後に加えると、分散粒子界面から反応が開始され、調製されるトナー粒子表面から優先的にウレア変性ポリエステルが生成し、粒子内部で濃度勾配を設けることもできる。
【００６７】
水系媒体中に有機溶媒相およびアミン類（Ｂ）の分散体を安定して形成させる方法としては、せん断力を作用させて分散させる方法等が挙げられる。
前記分散方法としては、特に限定されるものではないが、例えば、低速せん断方式、高速せん断方式、摩擦方式、高圧ジェット方式、超音波等の公知の方法が適用できる。分散体の粒径を２〜２０μｍにすることが好ましく、このためには、高速せん断方式によることが好ましい。高速せん断式分散機を使用した場合、回転数は特に限定はないが、通常、１０００〜３０，０００ｒｐｍ、好ましくは５０００〜２０，０００ｒｐｍである。分散時間は、処理量に依存し、特に限定はないが、バッチ方式の場合は、通常、０．１〜５分程度である。分散時の温度としては、通常、０〜１５０℃（加圧下）、好ましくは４０〜９８℃である。分散時の温度が高温である方が、有機溶媒分散相に含まれるポリエステルプレポリマー（Ａ）等の粘度を低くすることができ、分散が容易な点で好ましい。
【００６８】
有機溶媒相に含まれる固形分１００部に対する水系媒体（樹脂微粒子を除く）の使用量は、通常、５０〜２０００重量部、好ましくは１００〜１０００重量部である。前記使用量が少なすぎると、有機溶媒相の分散状態が不均一となり、所定の粒径のトナー粒子が得られない。また、逆に多すぎても、特に効果はなく、コスト面で不利となり、経済的でない。また、必要に応じて、分散剤を用いることもできる。分散剤を用いた方が、粒度分布がシャープになるとともに分散が安定である点で好ましい。
【００６９】
前記分散剤を用いる場合、分散剤としては、例えば、アルキルベンゼンスルホン酸塩、α−オレフィンスルホン酸塩、リン酸エステル等の陰イオン界面活性剤；アルキルアミン塩、アミノアルコール脂肪酸誘導体、ポリアミン脂肪酸誘導体、イミダゾリン等のアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウム等の四級アンモニウム塩型の陽イオン界面活性剤；脂肪酸アミド誘導体、多価アルコール誘導体等の非イオン界面活性剤；アラニン、ドデシルジ（アミノエチル）グリシン、ジ（オクチルアミノエチル）グリシンやＮ−アルキル−Ｎ，Ｎ−ジメチルアンモニウムべタイン等の両性界面活性剤が挙げられる。
【００７０】
また、フルオロアルキル基を有する界面活性剤を用いることにより、非常に少量の使用で分散効果を発揮することができる。好ましく用いられるフルオロアルキル基を有するアニオン性界面活性剤としては、例えば、炭素原子数２〜１０のフルオロアルキルカルボン酸及びその金属塩、パーフルオロオクタンスルホニルグルタミン酸ジナトリウム、３−［ω−フルオロアルキル（Ｃ６〜Ｃ１１）オキシ〕−１−アルキル（Ｃ３〜Ｃ４）スルホン酸ナトリウム、３−［ω−フルオロアルカノイル（Ｃ６〜Ｃ８）−Ｎ−エチルアミノ］−１−プロパンスルホン酸ナトリウム、フルオロアルキル（Ｃ１１〜Ｃ２０）カルボン酸およびその金属塩、パーフルオロアルキルカルボン酸（Ｃ７〜Ｃ１３）およびその金属塩、パーフルオロアルキル（Ｃ４〜Ｃ１２）スルホン酸及びその金属塩、パーフルオロオクタンスルホン酸ジエタノールアミド、Ｎ−プロピル−Ｎ−（２ヒドロキシエチル）パーフルオロオクタンスルホンアミド、パーフルオロアルキル（Ｃ６〜Ｃ１０）スルホンアミドプロピルトリメチルアンモニウム塩、パーフルオロアルキル（Ｃ６〜Ｃ１０）−Ｎ−エチルスルホニルグリシン塩、モノパーフルオロアルキル（Ｃ６〜Ｃ１６）エチルリン酸エステル等が挙げられる。商品名としては、サーフロンＳ−１１１、Ｓ−１１２、Ｓ−１１３（旭硝子社製）；フロラードＦＣ−９３、ＦＣ−９５、ＦＣ−９８、ＦＣ−ｌ２９（住友３Ｍ社製）；ユニダインＤＳ−１０１、ＤＳ−ｌ０２、（ダイキン工業社製）；メガファックＦ−ｌｌ０、Ｆ−ｌ２０、Ｆ−１１３、Ｆ−１９１、Ｆ−８１２、Ｆ−８３３（大日本インキ社製）；エクトップＥＦ−１０２、ｌ０３、１０４、１０５、１１２、１２３Ａ、１２３Ｂ、３０６Ａ、５０１、２０１、２０４、（トーケムプロダクツ社製）；フタージェントＦ−１００、Ｆ１５０（ネオス社製）等が挙げられる。また、カチオン界面活性剤としては、フルオロアルキル基を有する脂肪族第一アミン、第二アミンもしくは第二アミン酸、パーフルオロアルキル（Ｃ６−Ｃ１０）スルホンアミドプロピルトリメチルアンモニウム塩等の脂肪族４級アンモニウム塩、ベンザルコニウム塩、塩化ベンゼトニウム、ピリジニウム塩、イミダゾリニウム塩等が挙げられる。商品名としては、サーフロンＳ−ｌ２１（旭硝子社製）、フロラードＦＣ−１３５（住友３Ｍ社製）；ユニダインＤＳ−２０２（ダイキン工業社製）；メガファックＦ−１５０、Ｆ−８２４（大日本インキ社製）；エクトップＥＦ−ｌ３２（トーケムプロダクツ社製）；フタージェントＦ−３００（ネオス社製）等が挙げられる。また、水に難溶性の無機化合物系分散剤としてリン酸カルシウム、炭酸カルシウム、酸化チタン、コロイダルシリカ、ヒドロキシアパタイト等も用いることができる。更に、高分子系保護コロイドを用いて分散液滴を安定化させてもよい。例えば、アクリル酸、メタクリル酸、α−シアノアクリル酸、α−シアノメタクリル酸、イタコン酸、クロトン酸、フマール酸、マレイン酸または無水マレイン酸等の酸類；水酸基を含有する（メタ）アクリル系単量体、例えば、アクリル酸β−ヒドロキシエチル、メタクリル酸β−ヒドロキシエチル、アクリル酸β−ヒドロキシプロピル、メタクリル酸β−ヒドロキシプロピ��、アクリル酸γ−ヒドロキシプロピル、メタクリル酸γ−ヒドロキシプロピル、アクリル酸３−クロロ２−ヒドロキシプロピル、メタクリル酸３−クロロ−２−ヒドロキシプロピル、ジエチレングリコールモノアクリル酸エステル、ジエチレングリコールモノメタクリル酸エステル、グリセリンモノアクリル酸エステル、グリセリンモノメタクリル酸エステル、Ｎ−メチロールアクリルアミド、Ｎ−メチロールメタクリルアミド等；ビニルアルコールまたはビニルアルコールとのエーテル類、例えば、ビニルメチルエーテル、ビニルエチルエーテル、ビニルプロピルエーテル等；ビニルアルコールとカルボキシル基を含有する化合物のエステル類、例えば、酢酸ピニル、プロピオン酸ビニル、酪酸ビニル等；また、アクリルアミド、メタクリルアミド、ジアセトンアクリルアミドあるいはこれらのメチロール化合物；アクリル酸クロライド、メタクリル酸クロライド等の酸クロライド類；ピニルピリジン、ビニルピロリドン、ビニルイミダゾール、エチレンイミン等の窒素原子、またはその複素環を有するもの等のビニル系単量体のホモポリマーまたは共重合体を用いることができる。また、ポリオキシエチレン、ポリオキシプロピレン、ポリオキシエチレンアルキルアミン、ポリオキシプロピレンアルキルアミン、ポリオキシエチレンアルキルアミド、ポリオキシプロピレンアルキルアミド、ポリオキシエチレンノニルフェニルエーテル、ポリオキシエチレンラウリルフェニルエーテル、ポリオキシエチレンステアリルフェニルエステル、ポリオキシエチレンノニルフェニルエステル等のポリオキシエチレン系；メチルセルロース、ヒドロキシエチルセルロース、ヒドロキシプロピルセルロース等のセルロース類等も使用できる。なお、分散安定剤としてリン酸カルシウム塩等の酸またはアルカリに溶解可能な物を用いた場合は、塩酸等の酸により、リン酸カルシウム塩を溶解した後、水洗する等の方法によって、微粒子からリン酸カルシウム塩を除去する。その他、酵素による分解等の操作によっても除去できる。分散剤を使用した場合には、該分散剤がトナー粒子表面に残存したままとすることもできるが、ポリエステルプレポリマー（Ａ）とアミン類（Ｂ）との伸長および／または架橋反応が完了した後、洗浄等により除去する方が本発明のトナーの帯電特性の点から好ましい。
【００７１】
〜トナー粒子の成形〜
得られた分散液から有機溶媒等を除去するためには、系全体を徐々に昇温し、液滴中の有機溶媒を完全に蒸発除去する方法を採用することができる。あるいは、分散液を乾燥雰囲気中に噴霧して、液滴中の非水溶性有機溶媒を完全に除去してトナー粒子を形成し、併せて水系分散剤を蒸発除去することも可能である。前記乾燥雰囲気としては、空気、窒素、炭酸ガス、燃焼ガス等を加熱した気体、特に使用される最高沸点溶媒の沸点以上の温度に加熱された各種気流が一般に用いられる。スプレイドライアー、ベルトドライアー、ロータリーキルン等による短時間の処理で十分目的とする品質が得られる。
【００７２】
〜外添剤の適用等〜
上述のとおりの操作・工程により得られたトナー粒子（母体）は、更にその表面を外添剤により処理して、流動性、現像性、帯電性等が向上された本発明のトナーが得られる。前記補助するための外添剤としては、無機微粒子を好ましく用いることができる。この無機微粒子の一次粒子径は、５ｎｍ〜２μｍであることが好ましく、特に５ｎｍ〜５００ｎｍであることが好ましい。また、ＢＥＴ法による比表面積は、２０〜５００ｍ２／ｇであることが好ましい。この無機微粒子の使用割合は、トナー粒子に対してその０．０１〜５重量％であることが好ましく、特に０．０１〜２．０重量％であることが好ましい。
【００７３】
無機微粒子の具体例としては、例えば、シリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ペンガラ、三酸化アンチモン、酸化マグネシウム、酸化ジルコニウム、硫酸バリウム、炭酸バリウム、炭酸カルシウム、炭化ケイ素、窒化ケイ素等を挙げることができる。これらは１種単独でも２種以上を組み合わせても使用することができる。
【００７４】
無機微粒子以外であっても、高分子系微粒子、例えば、ソープフリー乳化重合懸濁重合または分散重合によって得られるポリスチレン、メタクリル酸エステル系もしくはアクリル酸エステル系共重合体やシリコーン樹脂、ベンゾグアナミン樹脂、ポリアミド等の重縮合系または熱硬化性樹脂等の重合体粒子を用いることができる。
【００７５】
この流動化等の向上のために用いられる外添剤は、予め表面処理を行なって、疎水化しておくことにより、高湿度下においてもトナーの流動特性、帯電特性等が悪化することを防止することができる。前記、表面処理剤としては、例えば、シランカップリング剤、シリル化剤、フッ化アルキル基を有するシランカップリング剤、有機チタネート系カップリング剤、アルミニウム系のカップリング剤、シリコーンオイル、変性シリコーンオイル等が好ましく例示される。
【００７６】
また、感光体および一次転写媒体に残存する転写後の現像剤を除去する際のクリーニング性を向上させることを目的として、トナー粒子（母体）を、例えば、ステアリン酸亜鉛、ステアリン酸カルシウム、ステアリン酸等脂肪酸金属塩；例えばポリメチルメタクリレート微粒子、ポリスチレン微粒子等のソープフリー乳化重合等によって製造された、ポリマー微粒子等により処理することができる。使用されるポリマー微粒子は、比較的粒度分布が狭く、体積平均粒径が０．０１〜１μｍのものが好ましい。
【００７７】
＜二成分用現像剤＞
本発明のトナーを二成分系現像剤に用いる場合には、磁性キャリアと混合して用いれば良く、現像剤中のキャリアとトナーの含有比は、キャリア１００重量部に対してトナー１〜１０重量部が好ましく、更に５〜１０重量部の範囲とすることが好ましい。
【００７８】
前記磁性キャリアとしては、粒子径２０〜２００μｍ程度の鉄粉、フェライト粉、マグネタイト粉、磁性樹脂キャリア等、従来から公知のものが使用できる。
また、磁性キャリアの被覆材料としては、アミノ系樹脂、例えば尿素−ホルムアルデヒド樹脂、メラミン樹脂、ベンゾグアナミン樹脂；ユリア樹脂、ポリアミド樹脂、エポキシ樹脂等が挙げられる。また、ポリビニルおよびポリビニリデン系樹脂、例えばアクリル樹脂、ポリメチルメタクリレート樹脂、ポリアクリロニトリル樹脂、ポリ酢酸ビニル樹脂、ポリビニルアルコール樹脂、ポリビニルブチラール樹脂；ポリスチレン樹脂およびスチレンアクリル共重合樹脂等のポリスチレン系樹脂；ポリ塩化ビニル等のハロゲン化オレフィン樹脂；ポリエチレンテレフタレート樹脂およびポリブチレンテレフタレート樹脂等のポリエステル系樹脂：ポリカーボネート系樹脂、ポリエチレン樹脂、ポリ弗化ビニル樹脂、ポリ弗化ビニリデン樹脂、ポリトリフルオロエチレン樹脂、ポリヘキサフルオロプロピレン樹脂、弗化ビニリデンとアクリル単量体との共重合体、弗化ビニリデンと弗化ビニルとの共重合体、テトラフルオロエチレンと弗化ビニリデンと非弗化単量体とのターポリマー等のフルオロターポリマー、およびシリコーン樹脂等が使用できる。
【００７９】
また、必要に応じて、導電粉等を被覆樹脂中に含有させてもよい。導電粉としては、金属粉、カーボンブラック、酸化チタン、酸化錫、酸化亜鉛等が使用できる。これらの導電粉は、平均粒子径１μｍ以下のものが好ましい。平均粒子径が１μｍよりも大きくなると、電気抵抗の制御が困難になる。
また、本発明のトナーはキャリアを使用しない一成分系の磁性トナー、または非磁性トナーとしても用いることができる。
【００８０】
＜画像形成装置＞
以下、本発明の電子写真用トナー、または前記トナーとキャリアからなる二成分系現像剤を使用する画像形成装置について説明する。
【００８１】
〜中間転写体〜
本発明における転写システムの中間転写体の一実施形態について説明する。図１は本実施形態に係る複写機の概略構成図である。像担持体としての感光体ドラム（以下、感光体という）（１０）の回りには、帯電手段としての帯電ローラ（２０）、露光手段（３０）、クリーニングブレードを有するクリーニング手段（６０）、除電手段としての除電ランプ（７０）、現像手段（４０）、中間転写のための中間転写体（５０）とが配設されている。該中間転写体（５０）は、複数の懸架ローラ（５１）（５１）によって懸架され、図示しないモータ等の駆動手段により矢印方向に無端状に走行するように構成されている。この該懸架ローラ（５１）の一部は、中間転写体（５０）へ転写バイアスを供給する転写バイアスローラとしての役目を兼ねており、図示しない電源から所定の転写バイアス電圧が印加される。また、該中間転写体（５０）のクリーニングブレードを有するクリーニング手段（９０）も配設されている。また、該中間転写体（５０）に対向し、最終転写材としての転写紙（１００）に現像像を転写するための転写手段として転写ローラ（８０）が配設され、該転写ローラ（８０）は図示しない電源装置により転写バイアスを供給される。そして、上記中間転写体（５０）の周りには、電荷付与手段としてのコロナ帯電器（５２）が設けられている。
【００８２】
上記現像手段（４０）は、現像剤担持体としての現像ベルト（４１）と、該現像ベルト（４１）の回りに併設した黒（以下、Ｂｋという）現像ユニット（４５Ｋ）、イエロー（以下、Ｙという）現像ユニット（４５Ｙ）、マゼンタ（以下、マゼンタという）現像ユニット（４５Ｍ）、シアン（以下、Ｃという）現像ユニット（４５Ｃ）とから構成されている。また、該現像ベルト（４１）は、複数のベルトローラに張り渡され、図示しないモータ等の駆動手段により矢印方向に無端状に走行するように構成され、上記感光体（１０）との接触部では該感光体（１０）とほぼ同速で移動する。
【００８３】
各現像ユニットの構成は共通であるので、以下の説明はＢｋ現像ユニット（４５Ｋ）についてのみ行ない、他の現像ユニット（４５Ｙ）、（４５Ｍ）、（４５Ｃ）については、図中でＢｋ現像ユニット（４５Ｋ）におけるものと対応する部分に、該ユニットにおけるものに付した番号の後に（Ｙ）、（Ｍ）、（Ｃ）を付すに止め説明は省略する。現像ユニット（４５Ｋ）は、トナー粒子とキャリア成分とを含むニ成分現像剤を収容する現像剤容器（４２Ｋ）と、下部を該現像剤容器（４２Ｋ）内の現像剤に埋没するように配設された供給ローラ（４３Ｋ）と、該供給ローラ（４３Ｋ）から供給された現像剤を薄層化して現像ベルト４１に搬送する搬送ローラ（４４Ｋ）とから構成されている。該搬送ローラ（４４Ｋ）は、導電性を有しており、図示しない電源から所定のバイアスが印加される。
【００８４】
なお、本実施形態に係る複写機の装置構成としては、図１に示すような装置構成以外にも、図２に示すような、各色の現像ユニット（４５）を感光体（１０）の回りに併設した装置構成であってもよい。
【００８５】
次に、本実施形態に係る複写機の動作について説明する。図１において、感光体（１０）を矢印方向に回転駆動しながら帯電手段としての帯電ローラ（２０）により一様帯電した後、露光手段（３０）により図示しない光学系で原稿からの反射光を結像投影して該感光体（１０）上に静電荷像を形成する。この静電荷像は、現像手段（４０）により現像され、顕像としてのトナー像が形成される。現像ベルト（４１）上の現像剤薄層は、現像領域において感光体との接触により薄層の状態で該ベルト（４１）から剥離し、感光体（１０）上の潜像の形成されている部分に移行する。この現像手段（４０）により現像されたトナー像は、感光体（１０）と等速移動している中間転写体（５０）との当接部（一次転写領域）にて中間転写体（５０）の表面に転写される（一次転写又は中間転写）。３色あるいは４色を重ね合わせる転写を行う場合は、この行程を各色ごとに繰り返し、中間転写体（５０）にカラー画像を形成する。
【００８６】
上記中間転写体（５０）上の重ね合せトナー像に電荷を付与するための上記コロナ帯電器（５２）を、該中間転写体（５０）の回転方向において、上記感光体（１０）と該中間転写体（５０）との接触対向部の下流側で、かつ該中間転写体（５０）と転写紙（１００）との接触対向部の上流側の位置に設置する。そして、このコロナ帯電器（５２）が、該像様トナー層に対して、該像様トナー層を形成するトナー粒子の帯電極性と同極性の真電荷を付与し、転写紙（１００）へ良好な転写がなされるに十分な電荷を像様トナー層に与える。上記像様トナー層は、上記コロナ帯電器（５２）によりに帯電された後、上記転写ローラ（８０）からの転写バイアスにより、図示しない給紙部から矢印方向に搬送された転写紙（１００）上に一括転写される（二次転写又は再転写）。この後、トナー像が転写された転写紙（１００）は、図示しない分離手段により感光体（１０）から分離され、図示しない定着手段で定着処理がなされた後に装置から排紙される。一方、転写後の感光体（１０）は、クリーニング手段（６０）よって未転写トナーが回収除去され、次の帯電に備えて除電ランプ（７０）により残留電荷が除電される。
【００８７】
該中間転写体の静止摩擦係数は前述したように、好ましくは０．１〜０．６、より好ましくは０．３〜０．５がよい。該中間転写体の体積抵抗は数Ωｃｍ以上１０３Ωｃｍ以下であることが好ましい。体積抵抗を数Ωｃｍ以上１０３Ωｃｍ以下とすることにより、中間転写体自身の帯電を防ぐとともに、電荷付与手段により付与された電荷が該中間転写体上に残留しにくくなるので、二次転写時の転写ムラを防止できる。また、二次転写時の転写バイアス印加を容易にできる。
【００８８】
中間転写体の材質は特に制限されず、公知の材料が全て使用できる。その一例を以下に示す。
（１）ヤング率（引張弾性率）の高い材料を単層ベルトとして用いたものであり、ＰＣ（ポリカーボネート）、ＰＶＤＦ（ポリフッ化ビニリデン）、ＰＡＴ（ポリアルキレンテレフタレート）、ＰＣ（ポリカーボネート）／ＰＡＴ（ポリアルキレンテレフタレート）のブレンド材料、ＥＴＦＥ（エチレンテトラフロロエチレン共重合体）／ＰＣ、ＥＴＦＥ／ＰＡＴ、ＰＣ／ＰＡＴのブレンド材料、カーボンブラック分散の熱硬化性ポリイミド等。これらヤング率の高い単層ベルトは画像形成時の応力に対する変形量が少なく、特にカラー画像形成時にレジズレを生じにくいとの利点を有している。
（２）上記のヤング率の高いベルトを基層とし、その外周上に表面層または中間層を付与した２〜３層構成のベルトであり、これら２〜３層構成のベルトは単層ベルトの硬さに起因し発生するライン画像の中抜けを防止しうる性能を有している。
（３）ゴムおよびエラストマーを用いたヤング率の比較的低いベルトであり、これらのベルトは、その柔らかさによりライン画像の中抜けが殆ど生じない利点を有している。また、ベルトの幅を駆動ロールおよび張架ロールより大きくし、ロールより突出したベルト耳部の弾力性を利用して蛇行を防止するので、リブや蛇行防止装置を必要とせず低コストを実現できる。
【００８９】
中間転写ベルトは、従来から弗素系樹脂、ポリカーボネート樹脂、ポリイミド樹脂等が使用されてきていたが、近年ベルトの全層や、ベルトの一部を弾性部材にした弾性ベルトが使用されてきている。樹脂ベルトを用いたカラー画像の転写は以下の課題がある。
【００９０】
カラー画像は通常４色の着色トナーで形成される。１枚のカラー画像には、１層から４層までのトナー層が形成されている。トナー層は１次転写（感光体から中間転写ベルトへの中間転写）や、２次転写（中間転写ベルトからシートへの再転写）を通過することで圧力を受け、トナー同士の凝集力が高くなる。トナー同士の凝集力が高くなると文字の中抜けやベタ部画像のエッジ抜けの現象が発生しやすくなる。樹脂ベルトは硬度が高くトナー層に応じて変形しないため、トナー層を圧縮させやすく文字の中抜け現象が発生しやすくなる。
【００９１】
また、最近はフルカラー画像を様々な用紙、例えば和紙や意図的に凹凸を付けや用紙に画像を形成したいという要求が高くなってきている。しかし、平滑性の悪い用紙は転写時にトナーと空隙が発生しやすく、転写抜けが発生しやすくなる。密着性を高めるために２次転写部の転写圧を高めると、トナー層の凝縮力を高めることになり、上述したような文字の中抜けを発生させることになる。
【００９２】
弾性ベルトは次の目的で使用される。弾性ベルトは、転写部でトナー層、平滑性の悪い用紙に対応して変形する。つまり、局部的な凹凸に追従して弾性ベルトは変形するため、過度にトナー層に対して転写圧を高めることなく、良好な密着性が得られ文字の中抜けの無い、平面性の悪い用紙に対しても均一性の優れた転写画像を得ることができる。
【００９３】
弾性ベルトの樹脂は、ポリカーボネート、フッ素系樹脂（ＥＴＦＥ，ＰＶＤＦ）、ポリスチレン、クロロポリスチレン、ポリ−α−メチルスチレン、スチレン−ブタジエン共重合体、スチレン−塩化ビニル共重合体、スチレン−酢酸ビニル共重合体、スチレン−マレイン酸共重合体、スチレン−アクリル酸エステル共重合体（例えば、スチレン−アクリル酸メチル共重合体、スチレン−アクリル酸エチル共重合体、スチレン−アクリル酸ブチル共重合体、スチレン−アクリル酸オクチル共重合体およびスチレン−アクリル酸フェニル共重合体等）、スチレン−メタクリル酸エステル共重合体（例えば、スチレン−メタクリル酸メチル共重合体、スチレン−メタクリル酸エチル共重合体、スチレン−メタクリル酸フェニル共重合体等）、スチレン−α−クロルアクリル酸メチル共重合体、スチレン−アクリロニトリル−アクリル酸エステル共重合体等のスチレン系樹脂（スチレンまたはスチレン置換体を含む単重合体または共重合体）、メタクリル酸メチル樹脂、メタクリル酸ブチル樹脂、アクリル酸エチル樹脂、アクリル酸ブチル樹脂、変性アクリル樹脂（例えば、シリコーン変性アクリル樹脂、塩化ビニル樹脂変性アクリル樹脂、アクリル・ウレタン樹脂等）、塩化ビニル樹脂、スチレン−酢酸ビニル共重合体、塩化ビニル−酢酸ビニル共重合体、ロジン変性マレイン酸樹脂、フェノール樹脂、エポキシ樹脂、ポリエステル樹脂、ポリエステルポリウレタン樹脂、ポリエチレン、ポリプロピレン、ポリブタジエン、ポリ塩化ビニリデン、アイオノマー樹脂、ポリウレタン樹脂、シリコーン樹脂、ケトン樹脂、エチレン−エチルアクリレート共重合体、キシレン樹脂およびポリビニルブチラール樹脂、ポリアミド樹脂、変性ポリフェニレンオキサイド樹脂等からなる群より選ばれる１種類あるいは２種類以上の組み合わせを使用することができる。ただし、上記材料に限定されるものではないことは当然である。
【００９４】
弾性材ゴム、エラストマーとしては、ブチルゴム、フッ素系ゴム、アクリルゴム、ＥＰＤＭ、ＮＢＲ、アクリロニトリル−ブタジエン−スチレンゴム天然ゴム、イソプレンゴム、スチレン−ブタジエンゴム、ブタジエンゴム、エチレン−プロピレンゴム、エチレン−プロピレンターポリマー、クロロプレンゴム、クロロスルホン化ポリエチレン、塩素化ポリエチレン、ウレタンゴム、シンジオタクチック１，２−ポリブタジエン、エピクロロヒドリン系ゴム、リコーンゴム、フッ素ゴム、多硫化ゴム、ポリノルボルネンゴム、水素化ニトリルゴム、熱可塑性エラストマー（例えば、ポリスチレン系、ポリオレフィン系、ポリ塩化ビニル系、ポリウレタン系、ポリアミド系、ポリウレア，ポリエステル系、フッ素樹脂系）等からなる群より選ばれる１種類あるいは２種類以上の組み合わせを使用することができる。ただし、上記材料に限定されるものではないことは当然である。
【００９５】
抵抗値調節用導電剤に特に制限はないが、例えば、カーボンブラック、グラファイト、アルミニウムやニッケル等の金属粉末、酸化錫、酸化チタン、酸化アンチモン、酸化インジウム、チタン酸カリウム、酸化アンチモン−酸化錫複合酸化物（ＡＴＯ）、酸化インジウム−酸化錫複合酸化物（ＩＴＯ）等の導電性金属酸化物、導電性金属酸化物は、硫酸バリウム、ケイ酸マグネシウム、炭酸カルシウム等の絶縁性微粒子を被覆したものでもよい。上記導電剤に限定されるものではないことは当然である。
【００９６】
表層材料、表層は弾性材料による感光体への汚染防止と、転写ベルト表面への表面摩擦抵抗を低減させてトナーの付着力を小さくしてクリーニング性、２次転写性を高めるものが要求される。たとえばポリウレタン、ポリエステル、エポキシ樹脂等の１種類あるいは２種類以上の組み合わせを使用し表面エネルギーを小さくし潤滑性を高める材料、たとえばフッ素樹脂、フッ素化合物、フッ化炭素、２酸化チタン、シリコンカーバイト等の粉体、粒子を１種類あるいは２種類以上または粒径が異なるものの組み合わせを分散させ使用することができる。また、フッ素系ゴム材料のように熱処理を行うことで表面にフッ素リッチな層を形成させ表面エネルギーを小さくさせたものを使用することもできる。
【００９７】
ベルトの製造方法は限定されるものではなく、例えば、回転する円筒形の型に材料を流し込みベルトを形成する遠心成型法、液体塗料を噴霧し膜を形成させるスプレイ塗工法、円筒形の型を材料の溶液の中に浸けて引き上げるディッピング法、内型，外型の中に注入する注型法、円筒形の型にコンパウンドを巻き付け，加硫研磨を行う方法等が挙げられるが、これらに限定されるものではなく、複数の製法を組み合わせてベルトを製造することが一般的である。
【００９８】
弾性ベルトとして伸びを防止する方法として、伸びの少ない芯体樹脂層にゴム層を形成する方法、芯体層に伸びを防止する材料を入れる方法等があるが、特定の製法に限定されるものではない。
【００９９】
伸びを防止する芯体層を構成する材料は、例えば、綿、絹、等の天然繊維；ポリエステル繊維、ナイロン繊維、アクリル繊維、ポリオレフィン繊維、ポリビニルアルコール繊維、ポリ塩化ビニル繊維、ポリ塩化ビニリデン繊維、ポリウレタン繊維、ポリアセタール繊維、ポリフロロエチレン繊維、フェノール繊維等の合成繊維；炭素繊維、ガラス繊維、ボロン繊維等の無機繊維；鉄繊維、銅繊維等の金属繊維からなる群より選ばれる１種あるいは２種以上の組み合わせ用いて、織布状または糸状としたもの用いられる。もちろん上記材料に限定されるものではない。
【０１００】
糸は１本または複数のフィラメントを撚ったもの、片撚糸、諸撚糸、双糸等、どのような撚り方であってもよい。また、例えば上記材料群から選択された材質の繊維を混紡してもよい。もちろん糸に適当な導電処理を施して使用することもできる。一方、織布はメリヤス織り等どのような織り方の織布でも使用可能であり、もちろん交織した織布も使用可能であり当然導電処理を施すこともできる。
【０１０１】
芯体層を設ける製造方法は特に限定されるものではない、例えば、筒状に織った織布を金型等に被せ、その上に被覆層を設ける方法、筒状に織った織布を液状ゴム等に浸漬して芯体層の片面あるいは両面に被覆層を設ける方法、糸を金型等に任意のピッチで螺旋状に巻き付け、その上に被覆層を設ける方法等を挙げることができる。
【０１０２】
弾性層の厚さは、弾性層の硬度にもよるが、厚すぎると表面の伸縮が大きくなり表層に亀裂の発生しやすくなる。また、伸縮量が大きくなることから画像に伸びちじみが大きくなること等から厚すぎる（およそ１ｍｍ以上）ことは好ましくない。
【０１０３】
〜定着手段（サーフ定着装置）〜
本発明における定着手段（定着装置）は、図３に示すような、定着フィルムを回転させて定着する、いわゆるサーフ定着装置を用いた。以下詳説すると、定着フィルムはエンドレスベルト状耐熱フィルムであり、該フィルムの支持回転体である駆動ローラと、従動ローラと、この両ローラ間の下方に設けたヒータ支持体に保持させて固定支持させて配設した加熱体と、に懸回張設してある。
【０１０４】
従動ローラは定着フィルムのテンションローラを兼ね、定着フィルムは駆動ローラの図中時計回転方向の回転駆動によって、時計回転方向に向かって回転駆動される。この回転駆動速度は、加圧ローラと定着フィルムが接する定着ニップ領域Ｌにおいて転写材と定着フィルムの速度が等しくなる速度に調節される。
ここで、加圧ローラはシリコンゴム等の離型性のよいゴム弾性層を有するローラであり、反時計周りに回転しつつ、前記定着ニップ領域Ｌに対して総圧４〜１０ｋｇの当接圧をもって圧接させてある。
【０１０５】
また定着フィルムは、耐熱性、離型性、耐久性に優れたものが好ましく、総厚１００μｍ以下、好ましくは４０μｍ以下の薄肉のものを使用する。例えばポリイミド、ポリエーテルイミド、ＰＥＳ（ポリエーテルサルファイド）、ＰＦＡ（４フッ化エチレンバーフルオロアルキルビニルエーテル共重合体樹脂）等の耐熱樹脂の単層フィルム、或いは複合層フィルム、例えば２０μｍ厚フィルムの少なくとも画像当接面側にＰＴＦＥ（４フッ化エチレン樹脂）、ＰＦＡ等のフッ素樹脂に導電材を添加した離型性コート層を１０μｍ厚に施したものや、フッ素ゴム、シリコンゴム等の弾性層を施したものである。
【０１０６】
図３において本実施形態の加熱体は平面基板および定着ヒータから構成されており、平面基板は、アルミナ等の高熱伝導度且つ高電気抵抗率を有する材料からなっており、定着フィルムと接触する表面には抵抗発熱体で構成した定着ヒータを長手方向に設置してある。かかる定着ヒータは、例えばＡｇ／Ｐｄ、Ｔａ２Ｎ等の電気抵抗材料をスクリーン印刷等により線状もしくは帯状に塗工したものである。また、前記定着ヒータの両端部には、図示しない電極が形成され、この電極間に通電することで抵抗発熱体が発熱する。更に、前記基板の定着ヒータが具備させてある面と逆の面にはサーミスタによって構成した定着温度センサが設けられている。
【０１０７】
定着温度センサによって検出された基板の温度情報は図示しない制御手段に送られ、かかる制御手段により定着ヒータに供給される電力量が制御され、加熱体は所定の温度に制御される。
本発明で用いられる定着手段（装置）はもちろん上記のようなサーフ定着装置に限定されるものではないが、色再現性、発色性に優れ、効率が良く立ち上がり時間を短縮可能な定着手段を用いた画像形成装置が得られるので、サーフ定着装置を用いることが好ましい。
【０１０８】
〜定着手段（電磁誘導加熱方式（ＩＨ定着装置））〜
本発明における定着手段は、その加熱手段が、図４（ａ）に示すように、交番磁界により磁性金属部材に発生した渦電流でジュール熱を生じさせ、金属部材を含む加熱体を電磁誘導発熱させる手段である、いわゆる電磁誘導加熱方式定着装置（ＩＨ定着装置）を用いた。
【０１０９】
図４（ａ）に示す定着手段は、誘導加熱手段（６）の電磁誘導により加熱される加熱ローラ（１）と、加熱ローラ（１）と平行に配置された定着ローラ（２）と、加熱ローラ（１）と定着ローラ（２）とに張け渡され、加熱ローラ（１）により加熱されるとともに少なくともこれらの何れかのローラの回転により矢印（Ａ）方向に回転する無端帯状の耐熱性ベルト（トナー加熱媒体）（３）と、ベルト（３）を介して定着ローラ（２）に圧接されるとともにベルト（３）に対して順方向に回転する加圧ローラ（４）とから構成されている。加熱ローラ（１）はたとえば鉄、コバルト、ニッケルまたはこれら金属の合金等の中空円筒状の磁性金属部材からなり、低熱容量で昇温の速い構成となっている。定着ローラ（２）は、たとえばステンレススチール等の金属製の芯金（２ａ）と、耐熱性を有するシリコーンゴムをソリッド状または発泡状にして芯金（２ａ）を被覆した弾性部材（２ｂ）とからなる。そして、加圧ローラ（４）からの押圧力でこの加圧ローラ（４）と定着ローラ（２）との間に所定幅の接触部を形成するために外径を加熱ローラ（１）より大きくしている。この構成により、加熱ローラ（１）の熱容量は定着ローラ（２）の熱容量より小さくなり、加熱ローラ（１）が急速に加熱されてウォームアップ時間が短縮される。加熱ローラ（１）と定着ローラ（２）とに張り渡されたベルト（３）は、誘導加熱手段（６）により加熱される加熱ローラ（１）との接触部位（Ｗ１）で加熱される。そして、ローラ（１），（２）の回転によってベルト（３）の内面が連続的に加熱され、結果としてベルト全体に渡って加熱される。加圧ローラ（４）は、たとえば銅またはアルミ等の熱伝導性の高い金属製の円筒部材からなる芯金（４ａ）と、この芯金（４ａ）の表面に設けられた耐熱性およびトナー離型性の高い弾性部材（４ｂ）とから構成されている。芯金（４ａ）には上記金属以外にＳＵＳを使用しても良い。加圧ローラ（４）はベルト（３）を介して定着ローラ（２）を押圧して定着ニップ部（Ｎ）を形成しているが、本実施の形態では、加圧ローラ（４）の硬度を定着ローラ（２）に比べて硬くすることによって、加圧ローラ（４）が定着ローラ（２）（及びベルト（３））へ食い込む形となり、この食い込みにより、記録材（１１）は加圧ローラ（４）表面の円周形状に沿うため、記録材（１１）がベルト（３）表面から離れやすくなる効果を持たせている。
【０１１０】
電磁誘導により加熱ローラ（１）を加熱する誘導加熱手段（６）は、図４（ａ）および図４（ｂ）Ａ、Ｂに示すように、磁界発生手段である励磁コイル（７）と、この励磁コイル（７）が巻き回されたコイルガイド板（８）とを有している。コイルガイド板（８）は加熱ローラ（１）の外周面に近接配置された半円筒形状をしており、図４（ｂ）Ｂに示すように、励磁コイル（７）は長い一本の励磁コイル線材をこのコイルガイド板（８）に沿って加熱ローラ（１）の軸方向に交互に巻き付けたものである。なお、励磁コイル（７）は、発振回路が周波数可変の駆動電源（図示せず）に接続されている。励磁コイル（７）の外側には、フェライト等の強磁性体よりなる半円筒形状の励磁コイルコア（９）が、励磁コイルコア支持部材（１２）に固定されて励磁コイル（７）に近接配置されている。なお、本実施の形態において、励磁コイルコア（９）は比透磁率が２５００のものを使用している。励磁コイル（７）には駆動電源から１０ｋＨｚ〜１ＭＨｚの高周波交流電流、好ましくは２０ｋＨｚ〜８００ｋＨｚの高周波交流電流が給電され、これにより交番磁界を発生する。そして、加熱ローラ（１）と耐熱性ベルト（３）との接触領域（Ｗ１）およびその近傍部においてこの交番磁界が加熱ローラ（１）およびベルト（３）の発熱層に作用し、これらの内部では交番磁界の変化を妨げる方向Ｂに渦電流Ｉが流れる。この渦電流Ｉが加熱ローラ（１）およびベルト（３）の発熱層の抵抗に応じたジュール熱を発生させ、主として加熱ローラ（１）とベルト（３）との接触領域およびその近傍部において加熱ローラ（１）および発熱層を有するベルト（３）が電磁誘導加熱される。
【０１１１】
このようにして加熱されたベルト（３）は、定着ニップ部（Ｎ）の入口側近傍においてベルト（３）の内面側に当接して配置されたサーミスタなどの熱応答性の高い感温素子からなる温度検出手段（５）により、ベルト内面温度が検知される。
本発明で用いられる定着手段はもちろん上記のようなＩＨ定着装置に限定されるものではないが、特に優れた色再現性と発色性を持った高品質画像が得られ、且つ、熱ローラ方式の定着装置よりも伝熱効率が高く、ウォームアップ時間の短縮が図れ、クイックスタート化や省エネルギー化が可能な定着手段を用いた画像形成装置が得られるので、ＩＨ定着装置を用いることが好ましい。
【実施例】
【０１１２】
以下に、実施例および比較例を挙げて本発明について具体的に説明するが、本発明は、これらの実施例のみに限定されるものではない。また、以下の例おいて、「部」および「％」は、特に断りのない限り重量基準である。
【０１１３】
＜二成分現像剤の作成＞
本実施例および比較例において複写画像の画質等を評価する場合、二成分系現像剤として本発明のトナーの性能を評価した。
二成分系現像剤に用いられるキャリアとしては、シリコーン樹脂により０．５μｍの平均厚さでコーティングされた平均粒径３５μｍのフェライトキャリアを用い、かつ該キャリア１００重量部に対しトナー７重量部を容器が転動して攪拌される型式のターブラーミキサーを用いて均一混合し帯電させて、現像剤を作成した。
前記キャリアは、次のとおりにして調製した。芯材として、Ｍｎフェライト粒子（重量平均径：３５μｍ）５０００部、並びに、被覆材として、トルエン４５０部、シリコーン樹脂ＳＲ２４００（東レ・ダウコーニング・シリコーン製、不揮発分５０％）４５０部、アミノシランＳＨ６０２０（東レ・ダウコーニング・シリコーン製）１０部、およびカーボンブラック１０部をスターラーで１０分間分散して調製されたコート液を用いて、前記芯材とこのコート液と流動床内において回転式底板ディスクと攪拌羽根を設けた旋回流を形成させながらコートを行うコーティング装置に投入して、当該コート液を芯材上に塗布した。得られた塗布物を電気炉で２５０℃、２時間の条件で焼成し、上記キャリアを得た。
【０１１４】
＜複写画像の画質評価機＞
下記実施例および比較例で得られたトナーは、４色の現像部が現像剤を１つの感光体に各色順次現像し、中間転写体にブラックトナー、イエロートナー、シアントナー、マゼンタトナーの順に順次転写し、紙等に４色を一括転写する方式であり、オイルレスのサーフ定着装置を設けて調整されたフルカラーレーザープリンター（リコー社製ＰＲＴＥＲ６５０改造機）である評価機Ａと、前記評価機Ａにおいて、中間転写体にブラックトナー、マゼンタトナー、シアントナー、イエロートナーの順に順次転写するように改良されたこと以外は、評価機Ａと同様である評価機Ｂと、評価機Ａの定着装置をオイルレスのＩＨ定着装置に改良した評価機Ｃにより評価した。
【０１１５】
＜評価項目＞
下記項目について、実施例および比較例で得たトナーの性能を評価した。
（１）画像粒状性・鮮鋭性
評価機Ａ、Ｂ、Ｃを用い、フルカラーモードでフルカラー写真画像を１０，０００枚ランニング出力を行ない、粒状性および鮮鋭性の度合いを目視にて評価した。ランク１〜５の５段階で評価し、ランク５が最も優れ、ランク１が最も劣る。表２に、前記度合いが、オフセット印刷並の場合は５で、従来の電子写真画像程度よりわずかに良い場合は４で、従来の電子写真画像程度の場合は３で、従来の電子写真画像より少し悪い場合は２で、および、従来の電子写真画像よりかなり悪い場合は１で表示した。
（２）細線再現性
評価機Ａ、Ｂ、Ｃを用い、フルカラーモードで５０％画像面積のフルカラー画像チャートを３０，０００枚ランニング出力した後、６００ｄｐｉのフルカラー細線画像をリコー社製タイプ６０００ペーパーに出力させ、細線のにじみ度合いを段階見本と比較した。ランク１〜５の５段階で評価し、ランク５が最も細線再現性に優れ、ランク１が最も劣る。表２に、前記度合いが、オフセット印刷並の場合は５で、従来の電子写真画像程度よりわずかに良い場合は４で、従来の電子写真画像程度の場合は３で、従来の電子写真画像より少し悪い場合は２で、および、従来の電子写真画像よりかなり悪い場合は１で表示した。
（３）文字部の中抜け
評価機Ａ、Ｂ、Ｃを用い、フルカラーモードで５０％画像面積のフルカラー画像チャートを３０，０００枚ランニング出力した後、フルカラーの文字部画像をリコー社製タイプＤＸのＯＨＰシートに出力させ、文字部の線画像内部が抜けるトナー未転写頻度を段階見本と比較し、ランク１〜５の５段階で評価した。表２に、中抜けが全く見られない場合は５で、中抜けがわずかに見られる場合は４で、従来の電子写真画像程度の場合は３で、中抜けが多く見られる場合は２で、および、かなりの頻度で中抜けが見られる場合は１で表示した。
（４）転写チリ
評価機Ａ、Ｂ、Ｃを用い、フルカラーモードで５０％画像面積のフルカラー画像チャートを３０，０００枚ランニング出力した後、６００ｄｐｉのフルカラー細線画像をリコー社製タイプ６０００ペーパーに出力させ、転写チリの発生頻度と程度を段階見本と比較した。ランク１〜５の５段階で評価し、ランク５が最も細線再現性に優れ、ランク１が最も劣る。表２に、転写チリが全く見られない場合は５で、極わずかな転写チリがわずかな頻度で見られる場合は４で、従来の電子写真画像程度の場合は３で、転写チリの頻度が多く、程度の悪い場合は２で、および、転写チリがかなりの頻度であり、程度もかなり悪い場合は１で表示した。
（５）転写率
評価機Ａ、Ｂ、Ｃを用い、感光体上に、レッド（Ｒ）、グリーン（Ｇ）、ブルー（Ｂ）の２色重ね合わせベタ画像（３０ｍｍ×８０ｍｍ）を、各０．８０±０．１ｍｇ／ｃｍ２（トナー１色につき０．４０±０．０５ｍｇ／ｃｍ２）のトナー付着量で作像し、リコー製  タイプ６２００ペーパーに転写し、２色目のトナーの転写直後に装置を止めて、感光体上の転写残トナーを、あらかじめ計量済みのテープに写し取り、転写残トナー量を測定した。表２に、Ｒ、Ｇ、Ｂそれぞれのベタ画像における転写率を示した。転写率は、（転写率）＝（現像トナー量−転写残トナー量）／（現像トナー量）より求めた。
（６）ヘイズ度
評価機Ａ、Ｂ、Ｃを用い、レッド（Ｒ）、グリーン（Ｇ）、ブルー（Ｂ）の２色重ね合わせベタ画像（３０ｍｍ×８０ｍｍ）を、各０．８０±０．１ｍｇ／ｃｍ２（トナー１色につき０．４０±０．０５ｍｇ／ｃｍ２）のトナー付着量で、リコー製  ＯＨＰシート  タイプＰＰＣ−ＤＸに出力させ（定着温度１６０±２℃）、各ベタ画像のヘイズ度を直読ヘイズ度コンピューター  ＨＧＭ−２ＤＰ型（スガ試験機（株）社製）により測定した。ヘイズ度は、曇り度とも言われ、トナーの透明性を示す尺度として測定され、値が低い程透明性が高く、ＯＨＰシートを用いた場合の発色性が良好なものとなる。表２に、結果を１〜５のランクで表し、ヘイズ度が２０％以下の場合は５で、２１〜３０％の場合は４で、３１〜５０％の場合は３で、５１〜７０％の場合は２で、７１％以上の場合は１とした。
【０１１６】
実施例１
〜水相の調製〜
水９９０部、ビニル系樹脂（スチレン−メタクリル酸−アクリル酸ブチル−メタクリル酸エチレンオキサイド付加物硫酸エステルのナトリウム塩の共重合体）の水分散液８０部、ドデシルジフェニルエーテルジスルホン酸ナトリウムの４８．５％水溶液（エレミノールＭＯＮ−７、三洋化成工業製）４５部、および酢酸エチル９０部を混合撹拌し、乳白色の液体を得た。これを［水相］とする。
〜ケチミンの合成〜
撹拌棒および温度計をセットした反応容器に、イソホロンジアミン１７０部とメチルエチルケトン７５部を仕込み、５０℃で５時間反応を行ない、アミンのブロック化体を得た。これを［ケチミン化合物］とする。この［ケチミン化合物］のアミン価は４１８であった。
〜マスターバッチの調製〜
水１２００部、カーボンブラック（キャボット社製、リーガル４００Ｒ）５０部、ポリエステル樹脂（三洋化成製、ＲＳ８０１）５０部を、更には水３０部を加え、ヘンシェルミキサー（三井鉱山社製）で混合し、混合物を２本ロールを用いて１５０℃で３０分混練後、圧延冷却しパルペライザーで粉砕して、カーボンブラックマスターバッチを得た。これを［Ｂｋマスターバッチ］とする。また、Ｃ．Ｉ．ＰｉｇｍｅｎｔＲｅｄ  ２６９、Ｃ．Ｉ．Ｐｉｇｍｅｎｔ  Ｂｌｕｅ  １５：２、Ｃ．Ｉ．Ｐｉｇｍｅｎｔ  Ｙｅｌｌｏｗ  １５５をそれぞれカーボンブラックの代わりに使用すること以外は同様にして、マゼンタマスターバッチ［Ｍマスターバッチ］、シアンマスターバッチ［Ｃマスターバッチ］、イエローマスターバッチ［Ｙマスターバッチ］を作成した。
〜油相の調製〜
撹拌棒および温度計をセットした容器に、ポリエステル樹脂（三洋化成製、ＲＳ８０１）５００部、カルナバワックス３０部、および酢酸エチル８５０部を仕込み、撹拌下８０℃に昇温し、８０℃のまま５時間保持した後、１時問かけて３０℃にまで冷却し、ビーズミル（ウルトラビスコミル、アイメックス社製）を用いて、送液速度：１Ｋｇ／ｈｒ、ディスク周速度：６ｍ／秒、０．５ｍｍジルコニアビーズ充填量：８０体積％、パス数：３回の条件で、ワックスの分散を行なった。次いで、容器に［Ｂｋマスターバッチ］１１０部、および酢酸エチル５００部を仕込み、１時間混合して溶解物を得た。これを［Ｂｋ原料溶解液］とする。また、［Ｂｋマスターバッチ］の代わりに［Ｍマスターバッチ］、［Ｃマスターバッチ］、［Ｙマスターバッチ］を使用したこと以外同様にして、それぞれ［Ｍ原料溶解液］、［Ｃ原料溶解液］、［Ｙ原料溶解液］を得た。
［Ｂｋ原料溶解液］９００部を容器に移し、酢酸エチル５０部と、ＭＥＫ１６５部を加え、上記のビーズミルを用いて、送液速度：１Ｋｇ／ｈｒ、ディスク周速度：８ｍ／秒、０．５ｍｍジルコニアビーズ充填量：８０体積％、パス数：３回の条件で、分散液を得た。これを［Ｂｋ顔料・ワックス分散液］とする。また、［Ｂｋ原料溶解液］の代わりに［Ｍ原料溶解液］を用い、ビーズミル分散条件を、送液速度：０．５Ｋｇ／ｈｒ、ディスク周速度：１２ｍ／秒、０．５ｍｍジルコニアビーズ充填量：８０体積％、パス数：３回の条件に変更して作られた分散液を、［Ｍ顔料・ワックス分散液］とする。また、［Ｂｋ原料溶解液］の代わりに［Ｃ原料溶解液］を用い、ビーズミル分散条件を、送液速度：０．５Ｋｇ／ｈｒ、ディスク周速度：１０ｍ／秒、０．５ｍｍジルコニアビーズ充填量：８０体積％、パス数：５回の条件に変更して作られた分散液を、［Ｃ顔料・ワックス分散液］とする。また、［Ｂｋ原料溶解液］の代わりに［Ｙ原料溶解液］を用い、ビーズミル分散条件を、送液速度：０．５Ｋｇ／ｈｒ、ディスク周速度：１０ｍ／秒、０．５ｍｍジルコニアビーズ充填量：８０体積％、パス数：３回の条件に変更して作られた分散液を、［Ｙ顔料・ワックス分散液］とする。
〜乳化〜
［Ｂｋ顔料・ワックス分散液］１７７２部、プレポリマーの５０％酢酸エチル溶液（数平均分子量３８００、重量平均分子量１５０００、Ｔｇ６０℃、酸価０．５、水酸基価５１、および遊離イソシアネート含有量は、１．５３重量％）１００部、および［ケチミン化合物］７．５部を容器に入れ、ＴＫホモミキサー（特殊機化製）を用いて５，０００ｒｐｍで１分間混合した後、容器に［水相］１２００部を加え、ＴＫホモミキサーで、回転数７，５００ｒｐｍで２０分間混合して、水系媒体分散液を得た。これを、［Ｂｋ乳化スラリー］とする。また、［Ｂｋ顔料・ワックス分散液］の代わりに［Ｍ顔料・ワックス分散液］、［Ｃ顔料・ワックス分散液］、［Ｙ顔料・ワックス分散液］を使用したこと以外は同様にして、それぞれ［Ｍ乳化スラリー］、［Ｃ乳化スラリー］、［Ｙ乳化スラリー］を得た。
〜脱有機溶媒・洗浄・乾燥〜
撹拌機および温度計をセットした容器に、［Ｂｋ乳化スラリー］を投入し、３０℃で８時間脱溶剤した後、４５℃で４時間熟成を行ない、有機溶媒が留去された分散液を得た。この
分散液１００部を減圧濾過した後、
（１）：濾過ケーキにイオン交換水１００部を加え、ＴＫホモミキサーで混合（回転数１２０００ｒｐｍで１０分間）した後濾過した。
（２）：（１）の濾過ケーキに１０％水酸化ナトリウム水溶液１００部を加え、ＴＫホモミキサーで混合（回転数１２０００ｒｐｍで３０分間）した後、減圧濾過した。
（３）：（２）の濾過ケーキに１０％塩酸１００部を加え、ＴＫホモミキサーで混合（回転数１２０００ｒｐｍで１０分間）した後濾過した。
（４）：（３）の濾過ケーキにイオン交換水３００部を加え、ＴＫホモミキサーで混合（回転数１２０００ｒｐｍで１０分間）した後濾過する操作を２回行ない、濾過ケーキを得た。
この濾過ケーキを循風乾燥機にて４５℃で４８時間乾燥し、目開き７５μｍメッシュで篩い、トナー母体粒子を得た。これを［Ｂｋトナー母体］とする。また、［Ｂｋ乳化スラリー］の代わりに［Ｍ乳化スラリー］、［Ｃ乳化スラリー］、［Ｙ乳化スラリー］を使用したこと以外は同様にして、それぞれ［Ｍトナー母体］、［Ｃトナー母体］、［Ｙトナー母体］を得た。
【０１１７】
〜外添剤の混合〜
上記で得られた［Ｂｋトナー母体］１００重量部と、外添剤として疎水性シリカ（クラリアントジャパン製）１．０重量部、および、疎水性酸化チタン（テイカ製）０．５重量部をヘンシェルミキサーにより混合し、目開き３８μｍの篩を通過させて凝集物を取り除くことによって、トナーを得た。これをブラックトナー［Ｂｋトナー１］とする。また、［Ｂｋトナー母体］の代わりに［Ｍトナー母体］、［Ｃトナー母体］、［Ｙトナー母体］を使用したこと以外は同様にして、それぞれマゼンタトナー［Ｍトナー１］、シアントナー［Ｃトナー１］、イエロートナー［Ｙトナー１］を得た。
得られた４色のトナーの表面顔料存在比、体積平均粒径（Ｄｖ）、Ｄｖ／Ｄｎ、平均円形度は表１に示した通りだった。
【０１１８】
次いで、前記のトナーを用いて、上記＜二成分現像剤の作成＞に示した方法で現像剤を作成し、表２に、上記＜評価項目＞についての各評価結果を示した。評価機としては、評価機Ａを用いた。
【０１１９】
比較例１
実施例１に記載の油相の調整における、［Ｙ顔料・ワックス分散液］のビーズミル分散条件を以下の様に変更したこと以外は、実施例１と同様にして、［Ｙトナー２］を得た。
得られたトナーの表面顔料存在比、体積平均粒径（Ｄｖ）、Ｄｖ／Ｄｎ、平均円形度は表１に示した通りだった。
トナーとして［Ｂｋトナー１］、［Ｍトナー１］、［Ｃトナー１］、［Ｙトナー２］を用いたこと以外は実施例１と同様にして評価を行ない、各測定値および評価結果を表２に示した。
【０１２０】
［Ｙ顔料・ワックス分散液］のビーズミル分散条件
送液速度：１Ｋｇ／ｈｒ、ディスク周速度：８ｍ／秒、パス数：２回
【０１２１】
比較例２
実施例１に記載の油相の調整における、［Ｙ顔料・ワックス分散液］のビーズミル分散条件を以下の様に変更したこと以外は、実施例１と同様にして、［Ｙトナー３］を得た。
得られたトナーの表面顔料存在比、体積平均粒径（Ｄｖ）、Ｄｖ／Ｄｎ、平均円形度は表１に示した通りだった。
トナーとして［Ｂｋトナー１］、［Ｍトナー１］、［Ｃトナー１］、［Ｙトナー３］を用いたこと以外は実施例１と同様にして評価を行ない、各測定値および評価結果を表２に示した。
【０１２２】
［Ｙ顔料・ワックス分散液］のビーズミル分散条件
送液速度：０．５Ｋｇ／ｈｒ、ディスク周速度：１２ｍ／秒、パス数：５回
【０１２３】
比較例３
実施例１に記載の油相の調整における、［Ｍ顔料・ワックス分散液］及び［Ｃ顔料・ワックス分散液］のビーズミル分散条件を以下の様に変更したこと以外は、実施例１と同様にして、［Ｍトナー２］、［Ｃトナー２］を得た。
得られたトナーの表面顔料存在比、体積平均粒径（Ｄｖ）、Ｄｖ／Ｄｎ、平均円形度は表１に示した通りだった。
トナーとして［Ｂｋトナー１］、［Ｍトナー２］、［Ｃトナー２］、［Ｙトナー１］を用い、評価機として評価機Ｂを用いたこと以外は実施例１と同様にして評価を行ない、各測定値および評価結果を表２に示した。
【０１２４】
［Ｍ顔料・ワックス分散液］のビーズミル分散条件
送液速度：０．５Ｋｇ／ｈｒ、ディスク周速度：１２ｍ／秒、パス数：２回
［Ｃ顔料・ワックス分散液］のビーズミル分散条件
送液速度：１Ｋｇ／ｈｒ、ディスク周速度：８ｍ／秒、パス数：２回
【０１２５】
実施例２
実施例１に記載の油相の調整における、［Ｃ顔料・ワックス分散液］のビーズミル分散条件を以下の様に変更したこと以外は、実施例１と同様にして、［Ｃトナー３］を得た。
得られたトナーの表面顔料存在比、体積平均粒径（Ｄｖ）、Ｄｖ／Ｄｎ、平均円形度は表１に示した通りだった。
トナーとして［Ｂｋトナー１］、［Ｍトナー２］、［Ｃトナー３］、［Ｙトナー１］を用いたこと以外は実施例１と同様にして評価を行ない、各測定値および評価結果を表２に示した。
【０１２６】
［Ｃ顔料・ワックス分散液］のビーズミル分散条件
送液速度：０．５Ｋｇ／ｈｒ、ディスク周速度：１０ｍ／秒、パス数：３回
【０１２７】
実施例３
トナーとして［Ｂｋトナー１］、［Ｍトナー２］、［Ｃトナー２］、［Ｙトナー１］を用いたこと以外は実施例１と同様にして評価を行ない、各測定値および評価結果を表２に示した。
【０１２８】
実施例４
実施例１に記載の油相の調整における、［Ｍ顔料・ワックス分散液］、［Ｃ顔料・ワックス分散液］、及び［Ｙ顔料・ワックス分散液］のビーズミル分散条件を以下の様に変更し、水相の調製において、水相中に、高分子保護コロイド  カルボキシメチルセルロース（セロゲンＢＳＨ、三洋化成工業製）の３．０％水溶液を２８部を加え、乳化工程において、水相添加後のＴＫホモミキサーの回転数及び撹拌時間を１０，５００回転、１０分間に変更し、撹拌終了後に水系媒体分散液を素早く２０００部の純水で希釈するように変更したこと以外は、実施例１と同様にして、［Ｍトナー３］、［Ｃトナー４］、［Ｙトナー４］を得た。
得られたトナーの表面顔料存在比、体積平均粒径（Ｄｖ）、Ｄｖ／Ｄｎ、平均円形度は表１に示した通りだった。
トナーとして［Ｂｋトナー１］、［Ｍトナー３］、［Ｃトナー４］、［Ｙトナー４］を用いたこと以外は実施例１と同様にして評価を行ない、各測定値および評価結果を表２に示した。
【０１２９】
［Ｍ顔料・ワックス分散液］のビーズミル分散条件
送液速度：０．５Ｋｇ／ｈｒ、ディスク周速度：１２ｍ／秒、パス数：２回
［Ｃ顔料・ワックス分散液］のビーズミル分散条件
送液速度：１Ｋｇ／ｈｒ、ディスク周速度：８ｍ／秒、パス数：３回
［Ｙ顔料・ワックス分散液］のビーズミル分散条件
送液速度：０．５Ｋｇ／ｈｒ、ディスク周速度：１０ｍ／秒、パス数：３回
【０１３０】
実施例５
トナーとして［Ｂｋトナー１］、［Ｍトナー３］、［Ｃトナー４］、［Ｙトナー４］を用い、評価機として評価機Ｃを用いたこと以外は実施例１と同様にして評価を行ない、各測定値および評価結果を表２に示した。
【０１３１】
比較例４
実施例１に記載の油相の調整における、［Ｍ顔料・ワックス分散液］のビーズミル分散条件を以下の様に変更したこと以外は、実施例１と同様にして、［Ｍトナー４］を得た。
得られたトナーの表面顔料存在比、体積平均粒径（Ｄｖ）、Ｄｖ／Ｄｎ、平均円形度は表１に示した通りだった。
トナーとして［Ｂｋトナー１］、［Ｍトナー４］、［Ｃトナー２］、［Ｙトナー１］を用いたこと以外は実施例１と同様にして評価を行ない、各測定値および評価結果を表２に示した。
【０１３２】
［Ｍ顔料・ワックス分散液］のビーズミル分散条件
送液速度：１Ｋｇ／ｈｒ、ディスク周速度：８ｍ／秒、パス数：２回
【０１３３】
【表１】
2006208479.tif 000003
【０１３４】
【表２】
2006208479.tif 000004
【図面の簡単な説明】
【０１３５】
【図１】本発明の画像形成装置の一例を示す概略構成図である。
【図２】本発明の画像形成装置の他の例を示す概略構成図である。
【図３】サーフ定着装置の概略の説明図である。
【図４】ＩＨ定着装置の概略の説明図である。
【符号の説明】
【０１３６】
１  加熱ローラ
２  定着ローラ
２ａ  芯金
２ｂ  弾性部材
３  耐熱性ベルト（トナー加熱媒体）
４  加圧ローラ
４ａ  芯金
４ｂ  弾性部材
５  温度検出手段
６  誘導加熱手段
７  励磁コイル
８  コイルガイド板
９  励磁コイルコア
１１  記録材
１０  感光体
１２  励磁コイルコア支持部材
２０  帯電ローラ
３０  露光手段
４０  現像手段
４１  現像ベルト
４２  現像剤容器
４３  供給ローラ
４４  搬送ローラ
４５  現像ユニット
５０  中間転写体
５１  懸架ローラ
５２  コロナ帯電器
６０  クリーニング手段
７０  除電ランプ
８０  転写ローラ
９０  クリーニング手段
１００  転写紙
【図１】
2006208479.tif 000005
【図２】
2006208479.tif 000006
【図３】
2006208479.tif 000007
【図４】
2006208479.tif 000008